(57)【要約】      （修正有）【課題】  寿命が長く安定して高画質の画像を供給することができる電子写真感光体、画像形成装置、及び電子写真装置用プロセスカートリッジを提供する。【解決手段】  電子写真感光体の表面の層は、ポリカーボネート樹脂及びフィラーを含む。ポリカーボネート樹脂は、式（１）2005099220.tif 000116及び特定の２構成単位を含み、ポリスチレン換算の重量平均分子量が、７万以上であり、各構成単位のモルの合計に対する式（１）で表される構成単位のモルの比は、０．１より大きく、０．７より小さい。Ｒ１、Ｒ２は、アシル基、アルキル基、アリール基、Ａｒ１、Ａｒ２及びＡｒ３は、アリーレン基を表す。【選択図】  なし【特許請求の範囲】
【請求項１】
複数の層を有する電子写真感光体において、
前記複数の層のうち表面の層は、ポリカーボネート樹脂及びフィラーを含み、
前記ポリカーボネート樹脂は、一般式（１）
【化１】
2005099220.tif 000097
で表される構成単位を含み、さらに一般式（２）
【化２】
2005099220.tif 000098
で表される構成単位及び／又は一般式（３）
【化３】
2005099220.tif 000099
で表される構成単位を含み、
Ｒ１及びＲ２のそれぞれは、アシル基、炭素数１以上６以下の置換又は無置換のアルキル基、及び置換又は無置換のアリール基からなる群より独立に選択される基であり、
Ａｒ１、Ａｒ２及びＡｒ３のそれぞれは、独立に選択される、置換又は無置換のアリーレン基であり、
Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、
前記ポリカーボネート樹脂のポリスチレン換算の重量平均分子量は、７万以上であり、
一般式（１）で表される構成単位のモル、一般式（２）で表される構成単位のモル、及び一般式（３）で表される構成単位のモルの合計に対する一般式（１）で表される構成単位のモルの比は、０．１より大きく、０．７より小さいことを特徴とする電子写真感光体。
【請求項２】
複数の層を有する電子写真感光体において、
前記複数の層のうち表面の層は、ポリカーボネート樹脂及びフィラーを含み、
前記ポリカーボネート樹脂は、一般式（４）
【化４】
2005099220.tif 000100
で表される構成単位及び／又は一般式（５）
【化５】
2005099220.tif 000101
で表される構成単位を含み、
Ｒ１及びＲ２のそれぞれは、アシル基、炭素数１以上６以下の置換又は無置換のアルキル基、及び置換又は無置換のアリール基からなる群より独立に選択される基であり、
Ａｒ１、Ａｒ２及びＡｒ３のそれぞれは、独立に選択される、置換又は無置換のアリーレン基であり、
Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、
前記ポリカーボネート樹脂のポリスチレン換算の重量平均分子量は、７万以上であることを特徴とする電子写真感光体。
【請求項３】
複数の層を有する電子写真感光体において、
前記複数の層のうち表面の層は、ポリカーボネート樹脂及びフィラーを含み、
前記ポリカーボネート樹脂は、一般式（６）
【化６】
2005099220.tif 000102
で表される構成単位を含み、さらに一般式（７）
【化７】
2005099220.tif 000103
で表される構成単位及び／又は一般式（８）
【化８】
2005099220.tif 000104
で表される構成単位を含み、
ａ及びｂのそれぞれは、独立に選択される１以上４以下の整数であり、
ｃ及びｄのそれぞれは、独立に選択される１以上５以下の整数であり、
Ｒ４、Ｒ５、ａ個のＲ６及びｂ個のＲ７のそれぞれは、水素原子、炭素数１以上６以下の置換又は無置換のアルキル基、ハロゲン原子、炭素数１以上６以下の置換又は無置換のアルコキシ基、置換又は無置換のアリール基からなる群より独立に選択される基であり、
Ａｒ３は、置換又は無置換のアリーレン基であり、
Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、
前記ポリカーボネート樹脂のポリスチレン換算の重量平均分子量は、７万以上であり、
一般式（６）で表される構成単位のモル、一般式（７）で表される構成単位のモル、及び一般式（８）で表される構成単位のモルの合計に対する一般式（６）で表される構成単位のモルの比は、０．１より大きく、０．７より小さいことを特徴とする電子写真感光体。
【請求項４】
複数の層を有する電子写真感光体において、
前記複数の層のうち表面の層は、ポリカーボネート樹脂及びフィラーを含み、
前記ポリカーボネート樹脂は、一般式（９）
【化９】
2005099220.tif 000105
で表される構成単位及び／又は一般式（１０）
【化１０】
2005099220.tif 000106
で表される構成単位を含み、
ａ及びｂのそれぞれは、独立に選択される１以上４以下の整数であり、
ｃ及びｄのそれぞれは、独立に選択される１以上５以下の整数であり、
Ｒ４、Ｒ５、ａ個のＲ６及びｂ個のＲ７のそれぞれは、水素原子、炭素数１以上６以下の置換又は無置換のアルキル基、ハロゲン原子、炭素数１以上６以下の置換又は無置換のアルコキシ基、置換又は無置換のアリール基からなる群より独立に選択される基であり、
Ａｒ３は、置換又は無置換のアリーレン基であり、
Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、
前記ポリカーボネート樹脂のポリスチレン換算の重量平均分子量は、７万以上であることを特徴とする電子写真感光体。
【請求項５】
複数の層を有する電子写真感光体において、
前記複数の層のうち表面の層は、ポリカーボネート樹脂及びフィラーを含み、
前記ポリカーボネート樹脂は、一般式（１１）
【化１１】
2005099220.tif 000107
で表される構成単位を含み、さらに一般式（１２）
【化１２】
2005099220.tif 000108
で表される構成単位及び／又は一般式（１３）
【化１３】
2005099220.tif 000109
で表される構成単位を含み、
Ｒ８、Ｒ９、Ｒ１０及びＲ１１のそれぞれは、水素原子及び炭素数１以上３以下のアルキル基からなる群より独立に選択される基であり、
Ｒ１２は、炭素数１以上３以下のアルキル基であり、
前記ポリカーボネート樹脂のポリスチレン換算の重量平均分子量は、７万以上であり、
一般式（１１）で表される構成単位のモル、一般式（１２）で表される構成単位のモル、及び一般式（１３）で表される構成単位のモルの合計に対する一般式（１１）で表される構成単位のモルの比は、０．１より大きく、０．７より小さいことを特徴とする電子写真感光体。
【請求項６】
複数の層を有する電子写真感光体において、
前記複数の層のうち表面の層は、ポリカーボネート樹脂及びフィラーを含み、
前記ポリカーボネート樹脂は、一般式（１４）
【化１４】
2005099220.tif 000110
で表される構成単位及び／又は一般式（１５）
【化１５】
2005099220.tif 000111
で表される構成単位を含み、
Ｒ８、Ｒ９、Ｒ１０及びＲ１１のそれぞれは、水素原子及び炭素数１以上３以下のアルキル基からなる群より独立に選択される基であり、
Ｒ１２は、炭素数１以上３以下のアルキル基であり、
前記ポリカーボネート樹脂のポリスチレン換算の重量平均分子量は、７万以上であることを特徴とする電子写真感光体。
【請求項７】
前記フィラーは、金属酸化物の粒子であることを特徴とする請求項１乃至６いずれか１項記載の電子写真感光体。
【請求項８】
前記金属酸化物は、α−アルミナであることを特徴とする請求項７記載の電子写真感光体。
【請求項９】
前記フィラーの平均一次粒径は、０．０１μｍ以上０．９μｍ以下であることを特徴とする請求項１乃至８いずれか１記載の電子写真感光体。
【請求項１０】
前記表面の層における前記フィラーの含有量は、前記ポリカーボネート樹脂の含有量の１体積％以上１５体積％以下であることを特徴とする請求項１乃至９いずれか１項記載の電子写真感光体。
【請求項１１】
前記表面の層は、電荷輸送物質を含むことを特徴とする請求項１乃至１０いずれか１項記載の電子写真感光体。
【請求項１２】
前記ポリカーボネート樹脂の酸化電位及び前記電荷輸送物質の酸化電位は、
（前記電荷輸送物質の酸化電位）−（前記ポリカーボネート樹脂の酸化電位）≧−０．２
を満たすことを特徴とする請求項１１記載の電子写真感光体。
【請求項１３】
前記電荷輸送物質は、次の一般式
【化１６】
2005099220.tif 000112
で表され、
ｎは、０又は１の整数であり、
Ｒ１は、水素原子、アルキル基、及び置換又は無置換のフェニル基からなる群より選択される基であり、
Ａｒ１は、置換又は無置換のアリール基であり、
Ｒ５は、炭素数１以上４以下のアルキル基、及び置換又は無置換の芳香環基からなる群より選択される基であり、
Ａは、９−アントリル基、置換又は無置換のカルバゾリル基、
【化１７】
2005099220.tif 000113
及び
【化１８】
2005099220.tif 000114
からなる群より選択される基であり、
ｍは、１以上３以下の整数であり、
ｍ個のＲ２は、水素原子、アルキル基、アルコキシ基、ハロゲン原子、及び
【化１９】
2005099220.tif 000115
からなる群より独立に選択される基であり、
Ｒ３及びＲ４のそれぞれは、互いに独立に選択される、置換又は無置換の芳香環基であり、
Ｒ３及びＲ４は、共同で環を形成してもよく、
ｎが０である場合には、Ａ及びＲ１は、共同で環を形成してもよいことを特徴とする請求項１１又は１２記載の電子写真感光体。
【請求項１４】
前記表面の層は、置換又は無置換のアルキルアミノ基を有する化合物を含むことを特徴とする請求項１乃至１３いずれか１項記載の電子写真感光体。
【請求項１５】
前記置換又は無置換のアルキルアミノ基を有する化合物の酸化電位及び前記ポリカーボネート樹脂の酸化電位は、
（前記アルキルアミノ基を有する化合物の酸化電位）−（前記ポリカーボネート樹脂の酸化電位）≧−０．２
満たすことを特徴とする請求項１４記載の電子写真感光体。
【請求項１６】
前記表面の層は、ポリカルボン酸をさらに含むことを特徴とする請求項１乃至１５いずれか１項記載の電子写真感光体。
【請求項１７】
少なくとも帯電手段、画像露光手段、現像手段、転写手段及び電子写真感光体を具備してなる画像形成装置において、該電子写真感光体が、請求項１乃至１６いずれか１項記載の電子写真感光体であることを特徴とする画像形成装置。
【請求項１８】
前記帯電装置に帯電ローラーが用いられ、かつ該帯電ローラーが画像形成領域において、前記電子写真感光体に対し近接配置されていることを特徴とする請求項１７記載の画像形成装置。
【請求項１９】
前記電子写真感光体の表面にステアリン酸亜鉛を付着させる装置を有することを特徴とする請求項１７又は１８記載の画像形成装置。
【請求項２０】
電子写真感光体と、少なくとも帯電手段、画像露光手段、現像手段、転写手段、クリーニング手段から選ばれる一つ以上の手段とが一体となったカートリッジを搭載し、該カートリッジが装置本体に対し着脱自在であることを特徴とする請求項１７乃至１９いずれか１項記載の画像形成装置。
【請求項２１】
電子写真感光体と、少なくとも帯電手段、画像露光手段、現像手段、転写手段、クリーニング手段から選ばれる一つ以上の手段とが一体となった電子写真装置用プロセスカートリッジにおいて、該電子写真感光体が請求項１乃至１６いずれか１項記載の電子写真感光体であることを特徴とする電子写真装置用プロセスカートリッジ。
【発明の詳細な説明】
【技術分野】
【０００１】
本発明は、電子写真感光体、画像形成装置、及び電子写真装置用プロセスカートリッジに関する。
【背景技術】
【０００２】
近年、レーザープリンターやデジタル複写機などの電子写真方式を用いた画像形成装置によって形成される画像の品質及び信頼性が著しく向上している。このため画像形成装置の電子写真感光体は、形成される画像の画質を向上させると同時に電子写真感光体の耐久性もまた向上させることが要求されている。
【０００３】
電子写真方式を用いた画像形成装置の電子写真感光体には、低コスト、高い生産性、及び無公害の理由から、有機系の感光材料（ＯＰＣ）が一般に用いられている。このような有機電子写真感光体の代表例としては、導電性基板上に電荷発生層及び電荷輸送層を順次積層して形成される積層電子写真感光体が挙げられる。ここで、電荷輸送層は、低分子電荷輸送物質及びバインダー樹脂によって形成され、このバインダー樹脂には、芳香族ポリカーボネート樹脂が多数提案されている。しかしながら、低分子電荷輸送物質は、バインダー樹脂が本来有する機械的強度を低下させ、電子写真感光体の耐摩耗性の低下並びに傷及びクラックの発生などの原因となっている。
【０００４】
そこで、低分子電荷輸送物質に代わって、高分子電荷輸送物質を使用することが検討されてきた。このような高分子電荷輸送物質としては、光導電性高分子材料であるポリビニルアントラセン、ポリビニルピレン、ポリ−Ｎ−ビニルカルバゾール等のビニル重合体が検討されたが、光感度が不十分であった。また、トリフェニルアミン構造を有するアクリル系樹脂、ヒドラゾン構造を有するビニル重合体、及びトリアリールアミン構造を有するポリカーボネート樹脂等は、耐摩耗性が十分ではない。さらに、耐摩耗性が改善された高分子電荷輸送物質も、特許公報に開示されている（例えば、特許文献１参照。）が、さらに耐摩耗性の向上した電荷輸送物質が望まれている。また、高分子電荷輸送物質による電子写真感光体の耐摩耗性の向上は、バインダー樹脂の種類に大きく依存し、単に高分子電荷輸送物質を用いただけでは、電子写真感光体の耐摩耗性に対する要求を満足させるに至っていないのが実情である。
【０００５】
一方、省エネルギーの観点からトナーの定着温度を下げると共に低い軟化温度のトナーの流動性を維持する為に、シリカ微粒子等の添加剤が、しばしば、トナーに入れられる。このシリカ微粒子が、電子写真感光体とクリーニングブレード等との間に挟まり、電子写真感光体を摩耗させ得る。シリカの硬度は、有機電子写真感光体の表面の材料に比べて極めて高いため、電子写真感光体に引掻き傷及び摩耗が発生する。
【０００６】
また、有機電子写真感光体の耐摩耗性を向上させるために、電子写真感光体の最表面に保護層を設け、保護層にフィラーを含有させる方法、及び保護層を硬化させる方法が知られている。これらの方法は、有機電子写真感光体の耐摩耗性の向上に非常に有効な方法であり、近年、広く利用されてきている。特に、電子写真感光体の保護層にトナー中のシリカと同等の硬度を有するフィラーが含有することは、電子写真感光体の耐摩耗性の向上に高い効果を有する。
【特許文献１】特開２００１−７２７５６号公報
【発明の開示】
【発明が解決しようとする課題】
【０００７】
しかしながら、上記のような保護層を設けることで有機電子写真感光体の耐摩耗性を向上させても、電子写真感光体の寿命は、大きく向上していないのが実情である。
【０００８】
これは、電子写真感光体の耐摩耗性を向上させたことによって、形成される画像の画質の劣化が促進されることによる。なお、画像ボケの要因としては、主として、帯電又は使用環境によって発生するＮＯｘ及びオゾンのような酸化性ガス、大気中の成分と帯電によって発生する成分によって形成され、電子写真感光体の表面に付着する帯電生成物、並びに電子写真感光体の表面の電荷輸送物質及びバインダー樹脂が帯電ハザードによって反応して形成され、電子写真感光体の表面に蓄積する生成物及び分解物による電子写真感光体の劣化が考えられる。特に、帯電ハザードによって形成される生成物及び分解物の蓄積物は、親水性基を有するため、大気中の水分を吸収して電子写真感光体の抵抗を低下させ、電子写真感光体内を流れる電荷の拡散が促進されて、画像ボケを生じると考えられる。
【０００９】
ここで、電子写真感光体の表面が十分に摩耗されれば、電子写真感光体の抵抗を低下させる上記の蓄積物も同時に除去されるため、画像ボケは回避されてきたが、電子写真感光体の耐摩耗性を向上させたことによって、電子写真感光体の抵抗を低下させる上記の蓄積物の除去が困難となり、画像ボケが促進されたと考えられる。つまり、電子写真感光体の耐摩耗性を向上させると、経時での感光層の膜厚の変動が少なくなって、電子写真感光体の表面がリフェイスされにくく、その結果、画像ボケの発生が促進されることになる。
【００１０】
従って、有機電子写真感光体の寿命を長くするためには、電子写真感光体の耐摩耗性を向上させるだけでなく、画像ボケの発生を抑制し、画質を安定化することが必要である。そのため、上述したように、単に、保護層にフィラーを含有させる、保護層を硬化させる、又は電荷輸送層の材料として高分子電荷輸送物質を用いるような従来技術では、電子写真感光体の耐摩耗性及び形成される画像の画質の安定性が、同時に十分に満足されず、有機電子写真感光体の寿命が改善されていないのが実情であった。
【００１１】
本発明は、上記問題に鑑みてなされたものであり、寿命が長く安定して高画質の画像を供給することができる電子写真感光体、画像形成装置、及び電子写真装置用プロセスカートリッジを提供することを目的とする。
【課題を解決するための手段】
【００１２】
請求項１記載の発明は、複数の層を有する電子写真感光体において、前記複数の層のうち表面の層は、ポリカーボネート樹脂及びフィラーを含み、前記ポリカーボネート樹脂は、一般式（１）
【００１３】
【化２０】
2005099220.tif 000002
で表される構成単位を含み、さらに一般式（２）
【００１４】
【化２１】
2005099220.tif 000003
で表される構成単位及び／又は一般式（３）
【００１５】
【化２２】
2005099220.tif 000004
で表される構成単位を含み、Ｒ１及びＲ２のそれぞれは、アシル基、炭素数１以上６以下の置換又は無置換のアルキル基、及び置換又は無置換のアリール基からなる群より独立に選択される基であり、Ａｒ１、Ａｒ２及びＡｒ３のそれぞれは、独立に選択される、置換又は無置換のアリーレン基であり、Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、前記ポリカーボネート樹脂のポリスチレン換算の重量平均分子量は、７万以上であり、一般式（１）で表される構成単位のモル、一般式（２）で表される構成単位のモル、及び一般式（３）で表される構成単位のモルの合計に対する一般式（１）で表される構成単位のモルの比は、０．１より大きく、０．７より小さいことを特徴とする。
【００１６】
請求項１記載の発明によれば、寿命が長く安定して高画質の画像を供給することができる電子写真感光体を提供することができる。
【００１７】
請求項２記載の発明は、複数の層を有する電子写真感光体において、前記複数の層のうち表面の層は、ポリカーボネート樹脂及びフィラーを含み、前記ポリカーボネート樹脂は、一般式（４）
【００１８】
【化２３】
2005099220.tif 000005
で表される構成単位及び／又は一般式（５）
【００１９】
【化２４】
2005099220.tif 000006
で表される構成単位を含み、Ｒ１及びＲ２のそれぞれは、アシル基、炭素数１以上６以下の置換又は無置換のアルキル基、及び置換又は無置換のアリール基からなる群より独立に選択される基であり、Ａｒ１、Ａｒ２及びＡｒ３のそれぞれは、独立に選択される、置換又は無置換のアリーレン基であり、Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、前記ポリカーボネート樹脂のポリスチレン換算の重量平均分子量は、７万以上であることを特徴とする。
【００２０】
請求項２記載の発明によれば、寿命が長く安定して高画質の画像を供給することができる電子写真感光体を提供することができる。
【００２１】
請求項３記載の発明は、複数の層を有する電子写真感光体において、前記複数の層のうち表面の層は、ポリカーボネート樹脂及びフィラーを含み、前記ポリカーボネート樹脂は、一般式（６）
【００２２】
【化２５】
2005099220.tif 000007
で表される構成単位を含み、さらに一般式（７）
【００２３】
【化２６】
2005099220.tif 000008
で表される構成単位及び／又は一般式（８）
【００２４】
【化２７】
2005099220.tif 000009
で表される構成単位を含み、ａ及びｂのそれぞれは、独立に選択される１以上４以下の整数であり、ｃ及びｄのそれぞれは、独立に選択される１以上５以下の整数であり、Ｒ４、Ｒ５、ａ個のＲ６及びｂ個のＲ７のそれぞれは、水素原子、炭素数１以上６以下の置換又は無置換のアルキル基、ハロゲン原子、炭素数１以上６以下の置換又は無置換のアルコキシ基、置換又は無置換のアリール基からなる群より独立に選択される基であり、Ａｒ３は、置換又は無置換のアリーレン基であり、Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、前記ポリカーボネート樹脂のポリスチレン換算の重量平均分子量は、７万以上であり、一般式（６）で表される構成単位のモル、一般式（７）で表される構成単位のモル、及び一般式（８）で表される構成単位のモルの合計に対する一般式（６）で表される構成単位のモルの比は、０．１より大きく、０．７より小さいことを特徴とする。
【００２５】
請求項３記載の発明によれば、寿命が長く安定して高画質の画像を供給することができる電子写真感光体を提供することができる。
【００２６】
請求項４記載の発明は、複数の層を有する電子写真感光体において、前記複数の層のうち表面の層は、ポリカーボネート樹脂及びフィラーを含み、前記ポリカーボネート樹脂は、一般式（９）
【００２７】
【化２８】
2005099220.tif 000010
で表される構成単位及び／又は一般式（１０）
【００２８】
【化２９】
2005099220.tif 000011
で表される構成単位を含み、ａ及びｂのそれぞれは、独立に選択される１以上４以下の整数であり、ｃ及びｄのそれぞれは、独立に選択される１以上５以下の整数であり、Ｒ４、Ｒ５、ａ個のＲ６及びｂ個のＲ７のそれぞれは、水素原子、炭素数１以上６以下の置換又は無置換のアルキル基、ハロゲン原子、炭素数１以上６以下の置換又は無置換のアルコキシ基、置換又は無置換のアリール基からなる群より独立に選択される基であり、Ａｒ３は、置換又は無置換のアリーレン基であり、Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基であり、前記ポリカーボネート樹脂のポリスチレン換算の重量平均分子量は、７万以上であることを特徴とする。
【００２９】
請求項４記載の発明によれば、寿命が長く安定して高画質の画像を供給することができる電子写真感光体を提供することができる。
【００３０】
請求項５記載の発明は、複数の層を有する電子写真感光体において、前記複数の層のうち表面の層は、ポリカーボネート樹脂及びフィラーを含み、前記ポリカーボネート樹脂は、一般式（１１）
【００３１】
【化３０】
2005099220.tif 000012
で表される構成単位を含み、さらに一般式（１２）
【００３２】
【化３１】
2005099220.tif 000013
で表される構成単位及び／又は一般式（１３）
【００３３】
【化３２】
2005099220.tif 000014
で表される構成単位を含み、Ｒ８、Ｒ９、Ｒ１０及びＲ１１のそれぞれは、水素原子及び炭素数１以上３以下のアルキル基からなる群より独立に選択される基であり、Ｒ１２は、炭素数１以上３以下のアルキル基であり、前記ポリカーボネート樹脂のポリスチレン換算の重量平均分子量は、７万以上であり、一般式（１１）で表される構成単位のモル、一般式（１２）で表される構成単位のモル、及び一般式（１３）で表される構成単位のモルの合計に対する一般式（１１）で表される構成単位のモルの比は、０．１より大きく、０．７より小さいことを特徴とする。
【００３４】
請求項５記載の発明によれば、寿命が長く安定して高画質の画像を供給することができる電子写真感光体を提供することができる。
【００３５】
請求項６記載の発明は、複数の層を有する電子写真感光体において、前記複数の層のうち表面の層は、ポリカーボネート樹脂及びフィラーを含み、前記ポリカーボネート樹脂は、一般式（１４）
【００３６】
【化３３】
2005099220.tif 000015
で表される構成単位及び／又は一般式（１５）
【００３７】
【化３４】
2005099220.tif 000016
で表される構成単位を含み、Ｒ８、Ｒ９、Ｒ１０及びＲ１１のそれぞれは、水素原子及び炭素数１以上３以下のアルキル基からなる群より独立に選択される基であり、Ｒ１２は、炭素数１以上３以下のアルキル基であり、前記ポリカーボネート樹脂のポリスチレン換算の重量平均分子量は、７万以上であることを特徴とする。
【００３８】
請求項６記載の発明によれば、寿命が長く安定して高画質の画像を供給することができる電子写真感光体を提供することができる。
【００３９】
請求項７記載の発明は、請求項１乃至６いずれか１項記載の電子写真感光体において、前記フィラーは、金属酸化物の粒子であることを特徴とする。
【００４０】
請求項７記載の発明によれば、さらに、電子写真感光体の耐摩耗性の低下を大幅に軽減することができる。
【００４１】
請求項８記載の発明は、請求項７記載の電子写真感光体において、前記金属酸化物は、α−アルミナであることを特徴とする。
【００４２】
請求項８記載の発明によれば、さらに、光透過性が高く、画像ボケを発生させにくい電子写真感光体を提供することができる。
【００４３】
請求項９記載の発明は、請求項１乃至８いずれか１記載の電子写真感光体において、前記フィラーの平均一次粒径は、０．０１μｍ以上０．９μｍ以下であることを特徴とする。
【００４４】
請求項９記載の発明によれば、電子写真感光体の光透過性、耐摩耗性、表面の耐傷性、及び画像の解像度を維持することができる。
【００４５】
請求項１０記載の発明は、請求項１乃至９いずれか１項記載の電子写真感光体において、前記表面の層における前記フィラーの含有量は、前記ポリカーボネート樹脂の含有量の１体積％以上１５体積％以下であることを特徴とする。
【００４６】
請求項１０記載の発明によれば、電子写真感光体の光透過性、耐摩耗性、表面の耐傷性、及び画像の解像度を維持すると共に、電子写真感光体における残留電位の増加を抑制することができる。
【００４７】
請求項１１記載の発明は、請求項１乃至１０いずれか１項記載の電子写真感光体において、前記表面の層は、電荷輸送物質を含むことを特徴とする。
【００４８】
請求項１１記載の発明によれば、電子写真感光体の残留電位を低減させることができると共に電子写真感光体の感度の低下を抑制することができる。
【００４９】
請求項１２記載の発明は、請求項１１記載の電子写真感光体において、前記ポリカーボネート樹脂の酸化電位及び前記電荷輸送物質の酸化電位は、
（前記電荷輸送物質の酸化電位）−（前記ポリカーボネート樹脂の酸化電位）≧−０．２
を満たすことを特徴とする。
【００５０】
請求項１２記載の発明によれば、電子写真感光体の残留電位の上昇を効果的に抑制することができる。
【００５１】
請求項１３記載の発明は、請求項１１又は１２記載の電子写真感光体において、前記電荷輸送物質は、次の一般式
【００５２】
【化３５】
2005099220.tif 000017
で表され、ｎは、０又は１の整数であり、Ｒ１は、水素原子、アルキル基、及び置換又は無置換のフェニル基からなる群より選択される基であり、Ａｒ１は、置換又は無置換のアリール基であり、Ｒ５は、炭素数１以上４以下のアルキル基、及び置換又は無置換の芳香環基からなる群より選択される基であり、Ａは、９−アントリル基、置換又は無置換のカルバゾリル基、
【００５３】
【化３６】
2005099220.tif 000018
及び
【００５４】
【化３７】
2005099220.tif 000019
からなる群より選択される基であり、ｍは、１以上３以下の整数であり、ｍ個のＲ２は、水素原子、アルキル基、アルコキシ基、ハロゲン原子、及び
【００５５】
【化３８】
2005099220.tif 000020
からなる群より独立に選択される基であり、Ｒ３及びＲ４のそれぞれは、互いに独立に選択される、置換又は無置換の芳香環基であり、Ｒ３及びＲ４は、共同で環を形成してもよく、ｎが０である場合には、Ａ及びＲ１は、共同で環を形成してもよいことを特徴とする。
【００５６】
請求項１３記載の発明によれば、電子写真感光体の残留電位の上昇を安定して効果的に抑制することができる。
【００５７】
請求項１４記載の発明は、請求項１乃至１３いずれか１項記載の電子写真感光体において、前記表面の層は、置換又は無置換のアルキルアミノ基を有する化合物を含むことを特徴とする。
【００５８】
請求項１４記載の発明によれば、さらに画像ボケを抑制することができる。
【００５９】
請求項１５記載の発明は、請求項１４記載の電子写真感光体において、前記置換又は無置換のアルキルアミノ基を有する化合物の酸化電位及び前記ポリカーボネート樹脂の酸化電位は、
（前記アルキルアミノ基を有する化合物の酸化電位）−（前記ポリカーボネート樹脂の酸化電位）≧−０．２
満たすことを特徴とする。
【００６０】
請求項１５記載の発明によれば、電子写真感光体における残留電位の上昇及び電子写真感光体の感度の低下を効果的に抑制することができる。
【００６１】
請求項１６記載の発明は、請求項１乃至１５いずれか１項記載の電子写真感光体において、前記表面の層は、ポリカルボン酸をさらに含むことを特徴とする。
【００６２】
請求項１６記載の発明によれば、電子写真感光体の残留電位をさらに低減することができる。
【００６３】
請求項１７記載の発明は、少なくとも帯電手段、画像露光手段、現像手段、転写手段及び電子写真感光体を具備してなる画像形成装置において、該電子写真感光体が、請求項１乃至１６いずれか１項記載の電子写真感光体であることを特徴とする。
【００６４】
請求項１７記載の発明によれば、寿命が長く安定して高画質の画像を供給することができる、画像形成装置を提供することができる。
【００６５】
請求項１８記載の発明は、請求項１７記載の画像形成装置において、前記帯電装置に帯電ローラーが用いられ、かつ該帯電ローラーが画像形成領域において、前記電子写真感光体に対し近接配置されていることを特徴とする。
【００６６】
請求項１８記載の発明によれば、感光体の寿命をさらに長くすることができる。
【００６７】
請求項１９記載の発明は、請求項１７又は１８記載の画像形成装置において、前記電子写真感光体の表面にステアリン酸亜鉛を付着させる装置を有することを特徴とする。
【００６８】
請求項１９記載の発明によれば、感光体の耐摩耗性及び画像の画質をより向上させることができる。
【００６９】
請求項２０記載の発明は、請求項１７乃至１９いずれか１項記載の画像形成装置において、電子写真感光体と、少なくとも帯電手段、画像露光手段、現像手段、転写手段、クリーニング手段から選ばれる一つ以上の手段とが一体となったカートリッジを搭載し、該カートリッジが装置本体に対し着脱自在であることを特徴とする。
【００７０】
請求項２０記載の発明によれば、寿命が長く安定して高画質の画像を供給することができる、電子写真装置用プロセスカートリッジを自在に着脱することが可能な画像形成装置を提供することができる。
【００７１】
請求項２１記載の発明は、電子写真感光体と、少なくとも帯電手段、画像露光手段、現像手段、転写手段、クリーニング手段から選ばれる一つ以上の手段とが一体となった電子写真装置用プロセスカートリッジにおいて、該電子写真感光体が請求項１乃至１６いずれか１項記載の電子写真感光体であることを特徴とする。
【００７２】
請求項２１記載の発明によれば、寿命が長く安定して高画質の画像を供給することができる、電子写真装置用プロセスカートリッジを提供することができる。
【発明の効果】
【００７３】
本発明によれば、寿命が長く安定して高画質の画像を供給することができる電子写真感光体、画像形成装置、及び電子写真装置用プロセスカートリッジを提供することができる。
【発明を実施するための最良の形態】
【００７４】
次に、本発明の実施の形態を図面と共に説明する。
【００７５】
まず、本発明の電子写真感光体の構成を図１、図２及び図３を用いて簡単に説明する。図１、図２、及び図３は、本発明の電子写真感光体の構成を説明する電子写真感光体の断面図であり、本発明の電子写真感光体は、例えば、図１、図２、及び図３に示すような構成を有する。
【００７６】
図１に示す電子写真感光体においては、導電性支持体３１上に、電荷発生物質が結合剤及び電荷輸送媒体に分散した感光層３３が設けられ、その感光層３３の最表面に、ポリカーボネート樹脂及びフィラーを含む保護層３９が積層されている。
【００７７】
また、図２に示す電子写真感光体においては、導電性支持体３１上に、主として電荷発生物質を含む電荷発生層３５が設けられ、その電荷発生層３５上に電荷輸送物質を含む電荷輸送層３７が積層され、その電荷輸送層３７の最表面に、ポリカーボネート樹脂及びフィラーを含む保護層３９が積層されている。
【００７８】
さらに、図３に示す電子写真感光体は、図２に示す電荷発生層３５及び電荷輸送層３７の積層の順序を逆にしたものである。
【００７９】
図１、図２、及び図３に示すような本発明の電子写真感光体において、導電性支持体３１は、公知の導電性材料及び公知の製造方法を用いて製造することができる。また、電荷発生層３５についても、公知の電荷発生物質及び公知のバインダー樹脂などの材料及び公知の製造方法を用いて形成することができる。さらに、電荷輸送層３７についても、公知の電荷輸送物質などの材料及び公知の製造方法を用いて形成することができる。加えて、図１に示す感光層３３は、公知の電荷発生物質、公知の電荷輸送物質、及びバインダー樹脂などを適当な溶剤に溶解又は分散させて得られる液体を、導電性支持体に塗布し、乾燥させることによって形成される。
【００８０】
なお、図１、図２、及び図３には示していないが、本発明の電子写真感光体においては、導電性支持体３１と感光層との間に下引き層を設けることができ、感光層３３（保護層に近い電荷発生層３５又は電荷輸送層３７）と保護層との間に中間層を設けることもできる。下引き層は、公知の樹脂材料及び公知の製造方法を使用して形成され、中間層は、公知のバインダー樹脂及び公知の製造方法を使用して形成される。
【００８１】
また、本発明の電子写真感光体において、電子写真感光体の感度の低下及び残留電位の上昇を防止するために、電荷発生層、電荷輸送層、下引き層、保護層、中間層などの各層に、公知の、酸化防止剤、可塑剤、滑剤、紫外線吸収剤、及びレベリング剤を添加することもできる。
【００８２】
次に、本発明による電子写真感光体を詳細に説明する。本発明による電子写真感光体は、複数の層を有し、複数の層のうち表面の層は、ポリカーボネート樹脂及びフィラーを含む。ここでは、図１、図２、及び図３に示すように、ポリカーボネート樹脂及びフィラーを含む電子写真感光体の表面の層を、感光層、電荷発生層、又は電荷輸送層を保護する保護層とする。
【００８３】
次に、電子写真感光体の保護層に使用されるポリカーボネート樹脂について説明する。
【００８４】
電子写真感光体の保護層に含有されるポリカーボネート樹脂は、一般式（１）
【００８５】
【化３９】
2005099220.tif 000021
で表される構成単位を含み、さらに一般式（２）
【００８６】
【化４０】
2005099220.tif 000022
で表される構成単位及び／又は一般式（３）
【００８７】
【化４１】
2005099220.tif 000023
で表される構成単位を含む。ここで、Ｒ１及びＲ２のそれぞれは、アシル基、炭素数１以上６以下の置換又は無置換のアルキル基、及び置換又は無置換のアリール基からなる群より独立に選択される基であり、Ａｒ１、Ａｒ２及びＡｒ３のそれぞれは、独立に選択される、置換又は無置換のアリーレン基であり、Ｒ３は、炭素数１以上６以下の置換又は無置換のアルキル基、ハロゲン原子、炭素数１以上６以下の置換又は無置換のアルコキシ基、及び置換又は無置換のアリール基からなる群より独立に選択される基である。
【００８８】
上述のように、本発明によるポリカーボネート樹脂は、アミン構造を含む一般式（１）で表される構成単位を有するため、電荷輸送性能を有する。また、本発明によるポリカーボネート樹脂は、エーテル構造を含む一般式（２）で表される構成単位及び／又は一般式（３）で表される構成単位を有するため、高い耐摩耗性を有する。
【００８９】
上記のポリカーボネート樹脂は、好ましくは、上記のポリカーボネート樹脂に含まれる一般式（１）で表される構成単位、一般式（２）で表される構成単位、及び一般式（３）で表される構成単位がランダムに配列されたランダム共重合体である。上記のランダム共重合体であるポリカーボネート樹脂については、共重合体を合成すること、及び高分子を形成することが容易である。
【００９０】
また、ポリカーボネート樹脂は、一般式（１）で表される構成単位、及び一般式（２）で表される構成単位又は一般式（３）で表される構成単位が結合した構成単位を含む交互共重合体であってもよい。このとき、上記のポリカーボネート樹脂は、一般式（４）
【００９１】
【化４２】
2005099220.tif 000024
で表される構成単位、及び／又は一般式（５）
【００９２】
【化４３】
2005099220.tif 000025
で表される構成単位を含む。なお、Ｒ１、Ｒ２、Ｒ３、Ａｒ１、Ａｒ２及びＡｒ３のそれぞれは、上述したものと同じである。
【００９３】
また、上記のポリカーボネート樹脂において、好ましくは、一般式（１）で表される構成単位は、一般式（６）
【００９４】
【化４４】
2005099220.tif 000026
で表される構成単位であり、一般式（２）で表される構成単位は、一般式（７）
【００９５】
【化４５】
2005099220.tif 000027
で表される構成単位であり、一般式（３）で表される構成単位は、一般式（８）
【００９６】
【化４６】
2005099220.tif 000028
で表される構成単位である。ここで、ａ及びｂのそれぞれは、Ｒ６及びＲ７の個数であり、独立に選択される１以上４以下の整数であり、ｃ及びｄのそれぞれは、独立に選択される１以上５以下の整数であり、Ｒ４、Ｒ５、ａ個のＲ６及びｂ個のＲ７のそれぞれは、水素原子、炭素数１以上６以下の置換又は無置換のアルキル基、ハロゲン原子、炭素数１以上６以下の置換又は無置換のアルコキシ基、置換又は無置換のアリール基からなる群より独立に選択される基であり、Ａｒ３は、上述したものと同じである。このとき、上記のポリカーボネート樹脂は、好ましくは、上記のポリカーボネート樹脂に含まれる一般式（６）で表される構成単位、一般式（７）で表される構成単位、及び一般式（８）で表される構成単位がランダムに配列されたランダム共重合体である。上記のランダム共重合体であるポリカーボネート樹脂については、共重合体を合成すること、及び高分子を形成することが容易である。
【００９７】
また、上記のポリカーボネート樹脂は、一般式（６）で表される構成単位、及び一般式（７）で表される構成単位又は一般式（８）で表される構成単位が結合した構成単位を含む交互共重合体であってもよい。このとき、上記のポリカーボネート樹脂は、一般式（９）
【００９８】
【化４７】
2005099220.tif 000029
で表される構成単位、及び／又は一般式（１０）
【００９９】
【化４８】
2005099220.tif 000030
で表される構成単位を含む。なお、Ｒ４、Ｒ５、Ｒ６、Ｒ７、Ａｒ３、ａ、ｂ、ｃ及びｄのそれぞれは、上述したものと同じである。
【０１００】
また、上記のポリカーボネート樹脂において、さらに好ましくは、一般式（１）で表される構成単位は、一般式（１１）
【０１０１】
【化４９】
2005099220.tif 000031
で表される構成単位であり、一般式（２）で表される構成単位は、一般式（１２）
【０１０２】
【化５０】
2005099220.tif 000032
で表される構成単位であり、一般式（３）で表される構成単位は、一般式（１３）
【０１０３】
【化５１】
2005099220.tif 000033
で表される構成単位である。ここで、Ｒ８、Ｒ９、Ｒ１０及びＲ１１のそれぞれは、水素原子及び炭素数１以上３以下のアルキル基からなる群より独立に選択される基であり、Ｒ１２は、炭素数１以上３以下のアルキル基である。
【０１０４】
このとき、上記のポリカーボネート樹脂は、好ましくは、上記のポリカーボネート樹脂に含まれる一般式（１１）で表される構成単位、一般式（１２）で表される構成単位、及び一般式（１３）で表される構成単位がランダムに配列されたランダム共重合体である。上記のランダム共重合体であるポリカーボネート樹脂については、共重合体を合成すること、及び高分子を形成することが容易である。
【０１０５】
また、上記のポリカーボネート樹脂は、一般式（１１）で表される構成単位、及び一般式（１２）で表される構成単位又は一般式（１３）で表される構成単位が結合した構成単位を含む交互共重合体であってもよい。このとき、上記のポリカーボネート樹脂は、一般式（１４）
【０１０６】
【化５２】
2005099220.tif 000034
で表される構成単位、及び／又は一般式（１５）
【０１０７】
【化５３】
2005099220.tif 000035
で表される構成単位を含む。なお、Ｒ８、Ｒ９、Ｒ１０、Ｒ１１及びＲ１２のそれぞれは、上述したものと同じである。
【０１０８】
上記の本発明によるポリカーボネート樹脂において、アシル基は、アセチル基、プロピオニル基、ベンゾイル基等である。
【０１０９】
また、炭素数１以上６以下の置換又は無置換のアルキル基における炭素数１以上６以下のアルキル基は、炭素数１以上６以下の直鎖、分岐鎖、又は環状のアルキル基である。炭素数１以上６以下のアルキル基の置換基は、シアノ基、フェニル基、並びにフッ素原子、塩素原子、臭素原子、及びヨウ素原子などのハロゲン原子、並びに炭素数１以上６以下の直鎖、分岐鎖、又は環状のアルキル基で置換されたフェニル基である。炭素数１以上６以下の置換又は無置換のアルキル基としては、例えば、メチル基、エチル基、ｎ−プロピル基、イソプロピル基、ｎ−ブチル基、ｓ−ブチル基、ｔ−ブチル基、イソブチル基、トリフルオロメチル基、２−シアノエチル基、ベンジル基、４−クロロベンジル基、４−メチルベンジル基、シクロペンチル基、シクロヘキシル基等が挙げられる。炭素数１以上６以下の置換又は無置換のアルキル基は、好ましくは、メチル基である。
【０１１０】
なお、炭素数１以上３以下のアルキル基は、メチル基、エチル基、ｎ−プロピル基、及びイソプロピル基であり、好ましくは、メチル基である。
【０１１１】
また、炭素数１以上６以下の置換又は無置換のアルコキシ基は、上記した炭素数１以上６以下の置換又は無置換のアルキル基及び酸素原子からなるアルコキシ基である。炭素数１以上６以下の置換又は無置換のアルコキシ基としては、例えば、メトキシ基、エトキシ基、ｎ−プロポキシ基、イソプロポキシ基、ｎ−ブトキシ基、イソブトキシ基、ｓ−ブトキシ基、ｔ−ブトキシ基、２−ヒドロキシエトキシ基、２−シアノエトキシ基、ベンジルオキシ基、４−メチルベンジルオキシ基、及びトリフルオロメトキシ基等が挙げられる。
【０１１２】
また、ハロゲン原子としては、フッ素原子、塩素原子、臭素原子、及びヨウ素原子が挙げられる。
【０１１３】
また、置換又は無置換のアリール基におけるアリール基は、フェニル基、ナフチル基、ビフェニリル基、ターフェニリル基、ピレニル基、フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基、チエニル基、ベンゾチエニル基、フリル基、ベンゾフラニル基、カルバゾリル基、ピリジニル基、ピロリジル基、及びオキサゾリル基等である。これらのアリール基の置換基は、上記の炭素数１以上６以下の置換又は無置換のアルキル基、上記の炭素数１以上６以下の置換又は無置換のアルコキシ基、及び上記のハロゲン原子である。
【０１１４】
また、置換又は無置換のアリーレン基は、上記の置換又は無置換のアリール基から誘導される二価基である。
【０１１５】
また、保護層に含有されるポリカーボネート樹脂を構成する全ての構成単位のモルに対する一般式（１）で表される構成単位のモルの比ｋ、及び保護層に含有されるポリカーボネート樹脂を構成する全ての構成単位のモルに対する一般式（２）で表される構成単位のモル及び一般式（３）で表される構成単位のモルの合計の比ｊは、０．１＜ｋ／（ｋ＋ｊ）＜０．７を満たす。言いかえれば、一般式（１）で表される構成単位のモル、一般式（２）で表される構成単位のモル、及び一般式（３）で表される構成単位のモルの合計に対する一般式（１）で表される構成単位のモルの比（ｋ／（ｋ＋ｊ））が、０．１より大きく、０．７より小さい。
【０１１６】
上記のｋは、実際には、ポリカーボネート樹脂を合成する際に使用される、ポリカーボネート樹脂を構成する構成単位を生ずる化合物のモルの合計に対する一般式（１）で表される構成単位を生ずる化合物のモルの比として決定される。
【０１１７】
同様に、上記のｊは、実際には、ポリカーボネート樹脂を合成する際に使用される、ポリカーボネート樹脂を構成する構成単位を生ずる化合物のモルの合計に対する一般式（２）で表される構成単位を生ずる化合物のモル及び一般式（３）で表される構成単位を生ずる化合物のモルの合計の比として決定される。
【０１１８】
なお、上記の各構成単位を生ずる化合物とは、具体的には、反応物としての、その構成単位を含むジオール又はジオールから誘導されるビスクロロホルマートである。
【０１１９】
上記のｋ及びｊが、０．１＜ｋ／（ｋ＋ｊ）＜０．７の関係を満たすことによって、十分な耐摩耗性及び静電特性（電荷輸送性能）を有する電子写真感光体を得ることができる。ｋ／（ｋ＋ｊ）≦０．１である場合には、上記のポリカーボネート樹脂を含む電子写真感光体の電荷輸送性能が低下し、残留電位が上昇して、電子写真感光体の感度の低下を引き起こす。一方、ｋ／（ｋ＋ｊ）≧０．７である場合には、上記のポリカーボネート樹脂を含む電子写真感光体の機械的な耐久性が低下し、電子写真感光体の耐摩耗性が大幅に低減する。なお、一般式（１）で表される構成単位、及び一般式（２）で表される構成単位又は一般式（３）で表される構成単位が結合した構成単位を含む交互共重合体の場合には、ｋ／（ｋ＋ｊ）＝ｊ／（ｋ＋ｊ）＝０．５である。
【０１２０】
上記のポリカーボネート樹脂が、ランダム共重合体である場合において、上記のｋは、０．１＜ｋ／（ｋ＋ｊ）＜０．７を満たせばよいが、ｋは、０．３以上０．７以下であることが好ましい。また、上記のｊもまた、０．３以上０．７以下であることが好ましい。なお、上記のポリカーボネート樹脂を含む層が、他の（低分子）電荷輸送性物質を含む場合には、上記のｋは、０．４以下であってもよい。
【０１２１】
さらに、上記のポリカーボネート樹脂のポリスチレン換算の重量平均分子量は、７万以上である。これによって、上記のポリカーボネート樹脂を含む電子写真感光体の機械的な耐久性が維持され、高い耐摩耗性を有する電子写真感光体を得ることができる。
【０１２２】
上記のポリカーボネート樹脂のポリスチレン換算の重量平均分子量は、好ましくは、７００００以上３０００００以下であり、より好ましくは、１０００００以上２５００００以下である。上記のポリカーボネート樹脂のポリスチレン換算の重量平均分子量が、７００００より小さい場合には、電子写真感光体の機械的強度が低下し、ポリカーボネート樹脂を含む層（電子写真感光体の感光層を保護する保護層）を成膜する際にクラックが入ることがあり、実用性に乏しい。また、電子写真感光体の耐摩耗性の著しい低下を引き起こし、長寿命の電子写真感光体を得ることが困難になる。なお、上記のポリカーボネート樹脂のポリスチレン換算の重量平均分子量が、１０万以上である場合には、電子写真感光体の耐摩耗性は、ほとんど一定であることから、ポリスチレン換算の重量平均分子量は、１０万以上であることがより好ましい。ただし、上記のポリカーボネート樹脂のポリスチレン換算の重量平均分子量が、大き過ぎる場合には、ポリカーボネート樹脂を含む層を形成するための溶液の粘度が高くなり、保護層の塗工が困難になる。
【０１２３】
なお、ポリカーボネート樹脂のポリスチレン換算の重量平均分子量は、ゲル浸透クロマトグラフィーによって測定することができる。
【０１２４】
なお、一般式（１）で表される構成単位が、一般式（６）で表される構成単位であり、一般式（２）で表される構成単位が、一般式（７）で表される構成単位であり、一般式（３）で表される構成単位が、一般式（８）で表される構成単位である場合も同様である。さらに、一般式（１）で表される構成単位が、一般式（１１）で表される構成単位であり、一般式（２）で表される構成単位が、一般式（１２）で表される構成単位であり、一般式（３）で表される構成単位が、一般式（１３）で表される構成単位である場合にも同様である。
【０１２５】
次に、本発明の電子写真感光体に使用するポリカーボネート樹脂の製造方法について説明する。本発明の電子写真感光体に使用されるポリカーボネート樹脂は、例えばポリカーボネート樹脂ハンドブック（日刊工業新聞社）等に記載されている公知の方法で製造することができる。
【０１２６】
すなわち、本発明の電子写真感光体に使用されるポリカーボネート樹脂は、一般式（１６）
【０１２７】
【化５４】
2005099220.tif 000036
で表されるアミン構造を有するジオール、及び一般式（１７）
【０１２８】
【化５５】
2005099220.tif 000037
で表されるジオールを使用し、ビスアリールカーボネートとのエステル交換、又は、ハロゲン化カルボニル若しくはハロゲン化カルボニルの誘導体との反応によって製造される。なお、Ｒ１、Ｒ２、Ｒ３、Ａｒ１、Ａｒ２及びＡｒ３のそれぞれは、上述したものと同じである。ここで、ハロゲン化カルボニルは、ホスゲン、臭化カルボニル、ヨウ化カルボニル、フッ化カルボニルを含む。また、ハロゲン化カルボニルの誘導体は、ホスゲンの二量体であるトリクロロメチルクロロホルマート、及びホスゲンの三量体であるビス（トリクロロメチル）カーボネートを含む。
【０１２９】
また、上記のポリカーボネート樹脂は、一般式（１６）で表されるジオールから誘導されるビスクロロホルマートと一般式（１７）で表されるジオールとの重合、又は一般式（１６）で表されるジオールと一般式（１７）で表されるジオールから誘導されるビスクロロホルマートとの重合のようなビスクロロホルマートを用いる方法によっても製造される。なお、一般式（１６）（一般式（１７））で表されるジオールから誘導されるビスクロロホルマートは、一般式（１６）（一般式（１７））で表されるジオールに、ハロゲン化カルボニル又はハロゲン化カルボニルの誘導体を反応させることで得られる。
【０１３０】
ここで、上記の製造方法において適切な重合操作を選択することによって、ランダム共重合体、ブロック共重合体、ランダムブロック共重合体、交互共重合体、又はランダム交互共重合体のポリカーボネート樹脂を得ることができる。
【０１３１】
例えば、一般式（１６）で表されるジオールと一般式（１７）で表されるジオールを、初めから均一に混合して、ビスアリールカーボネート又はホスゲン等のハロゲン化カルボニルとの縮合反応を行えば、一般式（１）で表される構成単位を含み、さらに一般式（２）で表される構成単位及び／又は一般式（３）で表される構成単位を含む、ランダム共重合体が得られる。
【０１３２】
また、一般式（１６）（一般式（１７））で表されるジオールをビスアリールカーボネート又はホスゲン等のハロゲン化カルボニルと反応させた後、その生成物を一般式（１７）（一般式（１６））で表されるジオール及びビスアリールカーボネート又はホスゲン等のハロゲン化カルボニルと反応させることによって、一般式（１）で表される構成単位を含み、さらに一般式（２）で表される構成単位及び／又は一般式（３）で表される構成単位を含む、ブロック共重合体が得られる。
【０１３３】
また、一般式（１６）（一般式（１７））で表されるジオールをビスアリールカーボネート又はホスゲン等のハロゲン化カルボニルと反応させている途中で、一般式（１７）（一般式（１６））で表されるジオールを反応系に加えることによって、一般式（１）で表される構成単位を含み、さらに一般式（２）で表される構成単位及び／又は一般式（３）で表される構成単位を含む、ランダムブロック共重合体が得られる。
【０１３４】
また、一般式（１６）（一般式（１７））で表されるジオールから誘導されるビスクロロホルマートと、一般式（１７）（一般式（１６））で表されるジオールを反応させることによって、一般式（１）で表される構成単位を含み、さらに一般式（２）で表される構成単位及び／又は一般式（３）で表される構成単位を含む、交互共重合体が得られる。
【０１３５】
また、一般式（１６）（一般式（１７））で表されるジオールから誘導されるビスクロロホルマートと、一般式（１７）（一般式（１６））で表されるジオールを、一般式（１６）（一般式（１７））で表されるジオールから誘導されるビスクロロホルマートと異なるビスクロロホルマート及び／又は一般式（１７）（一般式（１６））で表されるジオールと異なるジオールと共に反応させることによって、一般式（１）で表される構成単位を含み、さらに一般式（２）で表される構成単位及び／又は一般式（３）で表される構成単位を含む、ランダム交互共重合体が得られる。
【０１３６】
なお、一般式（１６）で表されるジオールが、一般式（１８）
【０１３７】
【化５６】
2005099220.tif 000038
で表されるジオールであり、一般式（１７）で表されるジオールが、一般式（１９）
【０１３８】
【化５７】
2005099220.tif 000039
で表されるジオールである場合も同様である。さらに、一般式（１６）で表されるジオールが、一般式（２０）
【０１３９】
【化５８】
2005099220.tif 000040
で表されるジオールであり、一般式（１７）で表されるジオールが、一般式（２１）
【０１４０】
【化５９】
2005099220.tif 000041
で表されるジオールである場合にも同様である。なお、Ｒ４、Ｒ５、Ｒ６、Ｒ７、Ａｒ３、ａ、ｂ、Ｒ８、Ｒ９、Ｒ１０、Ｒ１１、及びＲ１２のそれぞれは、上述したものと同じである。
【０１４１】
ハロゲン化カルボニル又はビスクロロホルマートを使用するポリカーボネート樹脂の製造方法は、溶液重合又は界面重合の形式で行われる。
【０１４２】
まず、ハロゲン化カルボニル化合物又はビスクロロホルマートを用いるポリカーボネート樹脂の製造を界面重合で行う場合について説明する。所望のポリカーボネート樹脂を得るために使用されるジオールのアルカリ水溶液と、このジオールのアルカリ水溶液及び水に対して実質的に不溶であり、生成するポリカーボネートを溶解する有機溶媒との二相間で、触媒の存在下で重合反応を行う。この際、高速撹拌及び乳化剤の添加によって反応系を乳化させることによって、短時間で分子量分布の狭いポリカーボネート樹脂を得ることができる。
【０１４３】
ジオールのアルカリ水溶液に用いる塩基としては、アルカリ金属又はアルカリ土類金属イオンを含む水酸化物又は塩であり、通常、水酸化ナトリウム、水酸化カリウム、及び水酸化カルシウム等の水酸化物、炭酸ナトリウム、炭酸カリウム、炭酸カルシウム、及び炭酸水素ナトリウム等の炭酸塩等である。これらの塩基は単独で使用してもよく、また、複数の塩基を併用してもよい。好ましい塩基は、水酸化ナトリウム又は水酸化カリウムである。
【０１４４】
ジオールのアルカリ水溶液に使用される水は、好ましくは、蒸留水又はイオン交換水である。上記の有機溶媒は、例えば、ジクロロメタン、１，２−ジクロロエタン、１，２−ジクロロエチレン、トリクロロエタン、テトラクロロエタン、及びジクロロプロパン等の脂肪族ハロゲン化炭化水素、クロロベンゼン、及びジクロロベンゼン等の芳香族ハロゲン化炭化水素、並びにそれらの混合物からなる群より選択される有機溶媒である。また、これらの有機溶媒に、トルエン、キシレン、及びエチルベンゼン等の芳香族炭化水素、ヘキサン、及びシクロヘキサン等の脂肪族炭化水素等からなる群より選択される溶媒を混合して得られる有機溶媒でもよい。有機溶媒は、好ましくは、脂肪族ハロゲン化炭化水素、又は芳香族ハロゲン化炭化水素であり、より好ましくは、ジクロロメタン又はクロロベンゼンである。
【０１４５】
本発明で使用するポリカーボネート樹脂を製造する際に使用する触媒は、第三級アミン、第四級アンモニウム塩、第三級ホスフィン、第四級ホスホニウム塩、含窒素複素環化合物、及びそれらの塩、イミノエーテル及びそれらの塩、アミド基を有する化合物等からなる群より選択される化合物である。上気のポリカーボネートを製造する際に使用する触媒としては、トリメチルアミン、トリエチルアミン、トリ−ｎ−プロピルアミン、トリ−ｎ−ヘキシルアミン、Ｎ，Ｎ，Ｎ’，Ｎ’−テトラメチル−１，４−テトラメチレンジアミン、４−ピロリジノピリジン、Ｎ，Ｎ’−ジメチルピペラジン、Ｎ−エチルピペリジン、ベンジルトリメチルアンモニウムクロリド、ベンジルトリエチルアンモニウムクロリド、テトラメチルアンモニウムクロリド、テトラエチルアンモニウムブロミド、フェニルトリエチルアンモニウムクロリド、トリエチルホスフィン、トリフェニルホスフィン、ジフェニルブチルホスフィン、テトラ（ヒドロキシメチル）ホスホニウムクロリド、ベンジルトリエチルホスホニウムクロリド、ベンジルトリフェニルホスホニウムクロリド、４−メチルピリジン、１−メチルイミダゾール、１，２−ジメチルイミダゾール、３−メチルピリダジン、４，６−ジメチルピリミジン、１−シクロヘキシル−３，５−ジメチルピラゾール、２，３，５，６−テトラメチルピラジン等である。これらの触媒は、単独で使用してもよく、複数の触媒を併用してもよい。ポリカーボネートを製造する際に使用する触媒は、好ましくは、第三級アミンであり、より好ましくは、総炭素数３以上３０以下の第三級アミンであり、特に好ましくは、トリエチルアミンである。これらの触媒は、ホスゲン等のハロゲン化カルボニル又はジオールから誘導されるビスクロロホルマートを反応系に加える前、及び／又は、加えた後に添加することができる。
【０１４６】
また、ジオールのアルカリ水溶液においてジオールの酸化を防止するために、亜硫酸塩等の酸化防止剤を加えても良い。重合反応の反応温度は、通常、０℃以上４０℃以下、反応時間は、数分以上５時間以下であり、反応中のアルカリ水溶液のｐＨは、通常、１０以上に保つことが好ましい。
【０１４７】
次に、ハロゲン化カルボニル化合物又はビスクロロホルマートを用いるポリカーボネート樹脂の製造を溶液重合で行う場合について説明する。所望のポリカーボネート樹脂を得るために使用されるジオールを溶媒に溶解させ、その溶液に脱酸剤を添加する。次に、これに、ハロゲン化カルボニル又はジオールから誘導されるビスクロロホルマートを添加する。
【０１４８】
上記の脱酸剤としては、トリメチルアミン、トリエチルアミン、及びトリプロピルアミンのような第三級アミン並びにピリジンが使用される。
【０１４９】
また、ポリカーボネート樹脂の製造に使用される溶媒としては、好ましくは、ジクロロメタン、ジクロロエタン、トリクロロエタン、テトラクロロエタン、トリクロロエチレン、及びクロロホルムなどのハロゲン化炭化水素、テトラヒドロフラン、及びジオキサンなどの環状エーテルの溶媒、並びにピリジンである。重合反応の反応温度は、通常、０℃以上４０℃以下であり、反応時間は、数分以上５時間以下である。
【０１５０】
次に、ジオールとビスアリールカルボネートとのエステル交換法を使用するポリカーボネート樹脂の製造方法について説明する。ポリカーボネート樹脂を得るために必要なジオール及びビスアリールカーボネートを、不活性ガスの存在下に混合し、通常、減圧下、１２０℃以上３５０℃以下の温度で反応させる。反応系の圧力を段階的に減少させ、最終的には、１ｍｍＨｇ以下の圧力下で、生成するフェノール類を反応系の外に留去させる。重合反応の反応時間は、通常、１時間以上４時間以下である。また、必要に応じて、反応系にジオールの酸化を防止する酸化防止剤を加えてもよい。
【０１５１】
上記のビスアリールカーボネートとしては、ジフェニルカーボネート、ジ−ｐ−トリルカーボネート、フェニル−ｐ−トリルカーボネート、ジ−ｐ−クロロフェニルカーボネート、及びジナフチルカーボネート等が挙げられる。
【０１５２】
以上のポリカーボネート樹脂の製造方法において、生成するポリカーボネート樹脂の分子量を調節するために、末端停止剤を用いることが好ましい。よって、本発明で使用するポリカーボネート樹脂の末端には、末端停止剤に由来する置換基が結合してもよい。上記の末端停止剤としては、一価の芳香族ヒドロキシ化合物、一価の芳香族ヒドロキシ化合物から誘導されるハロホルマート、一価のカルボン酸、及び一価のカルボン酸から誘導されるハロゲン化アシル等が挙げられる。
【０１５３】
一価の芳香族ヒドロキシ化合物は、例えば、フェノール、ｐ−クレゾール、ｏ−エチルフェノール、ｐ−エチルフェノール、ｐ−イソプロピルフェノール、ｐ−ｔｅｒｔ−ブチルフェノール、ｐ−クミルフェノール、ｐ−シクロヘキシルフェノール、ｐ−オクチルフェノール、ｐ−ノニルフェノール、２，４−キシレノール、ｐ−メトキシフェノール、ｐ−ヘキシルオキシフェノール、ｐ−デシルオキシフェノール、ｏ−クロロフェノール、ｍ−クロロフェノール、ｐ−クロロフェノール、ｐ−ブロモフェノール、ペンタブロモフェノール、ペンタクロロフェノール、ｐ−フェニルフェノール、ｐ−イソプロペニルフェノール、２，４−ジ（１−メチル−１−フェニルエチル）フェノール、β−ナフトール、α−ナフトール、ｐ−（２，４，４−トリメチルクロマニル）フェノール、及び２−（４−メトキシフェニル）−２−（４−ヒドロキシフェニル）プロパン等のフェノール類、並びにそれらのアルカリ金属塩及びアルカリ土類金属塩である。
【０１５４】
一価の芳香族ヒドロキシ化合物から誘導されるハロホルマートは、上記の一価の芳香族ヒドロキシ化合物から誘導されるハロホルマート等である。
【０１５５】
一価のカルボン酸は、例えば、酢酸、プロピオン酸、酪酸、吉草酸、カプロン酸、ヘプタン酸、カプリル酸、２，２−ジメチルプロピオン酸、３−メチル酪酸、３，３−ジメチル酪酸、４−メチル吉草酸、３，３−ジメチル吉草酸、４−メチルカプロン酸、３，５−ジメチルカプロン酸、及びフェノキシ酢酸等の脂肪酸類、並びにそれらのアルカリ金属塩及びアルカリ土類金属塩、並びに安息香酸、ｐ−メチル安息香酸、ｐ−ｔｅｒｔ−ブチル安息香酸、ｐ−ブトキシ安息香酸、ｐ−オクチルオキシ安息香酸、ｐ−フェニル安息香酸、ｐ−ベンジル安息香酸、ｐ−クロロ安息香酸等の安息香酸類、並びにそれらのアルカリ金属塩及びアルカリ土類金属塩である。
【０１５６】
一価のカルボン酸から誘導されるハロゲン化アシルは、上記の一価のカルボン酸から誘導されるハロゲン化アシル等である。
【０１５７】
これらの末端停止剤を、重合反応の開始前及び途中に加えることで、ポリカーボネートの分子量を任意に調整することができる。さらにこれらの末端停止剤は、ポリカーボネートの末端の保護剤としても用いることができる。すなわち、重合反応の終了後に、末端停止剤を加えることで、ポリカーボネートの末端を保護し、ポリカーボネートに様々な機能を付加することもできる。これらの末端封止剤は、単独で使用してもよく、また、複数の末端停止剤を併用してもよい。
【０１５８】
末端停止剤は、好ましくは、一価の芳香族ヒドロキシ化合物であり、より好ましくは、フェノール、ｐ−ｔｅｒｔ−ブチルフェノール、ｐ−クミルフェノール又はクロロギ酸フェニルである。
【０１５９】
また、電子写真感光体の機械的特性を改善するために、重合反応の際に少量の分岐化剤を加えてもよい。上記の分岐化剤は、芳香族性ヒドロキシ基、ハロカルボニルオキシ基、カルボキシル基、ハロホルミル基、及び活性なハロゲン原子等からなる群より独立に選択される三つの基を有する化合物である。分岐化剤は、例えば、フロログルシノール、４，６−ジメチル−２，４，６−トリス（４−ヒドロキシフェニル）−２−ヘプテン、４，６−ジメチル−２，４，６−トリス（４−ヒドロキシフェニル）ヘプタン、１，３，５−トリス（４−ヒドロキシフェニル）ベンゼン、１，１，１−トリス（４−ヒドロキシフェニル）エタン、１，１，２−トリス（４−ヒドロキシフェニル）プロパン、α，α，α′−トリス（４−ヒドロキシフェニル）−１−エチル−４−イソプロピルベンゼン、２，４−ビス［α−メチル−α−（４−ヒドロキシフェニル）エチル］フェノール、２−（４−ヒドロキシフェニル）−２−（２，４−ジヒドロキシフェニル）プロパン、トリス（４−ヒドロキシフェニル）ホスフィン、１，１，４，４−テトラキス（４−ヒドロキシフェニル）シクロヘキサン、２，２−ビス［４，４−ビス（４−ヒドロキシフェニル）シクロヘキシル］プロパン、α，α，α′，α′−テトラキス（４−ヒドロキシフェニル）−１，４−ジエチルベンゼン、２，２，５，５−テトラキス（４−ヒドロキシフェニル）ヘキサン、１，１，２，３−テトラキス（４−ヒドロキシフェニル）プロパン、１，４−ビス（４，４’−ジヒドロキシトリフェニルメチル）ベンゼン、３，３’，５，５’−テトラヒドロキシジフェニルエーテル、３，５−ジヒドロキシ安息香酸、３，５−ビス（クロロカルボニルオキシ）安息香酸、４−ヒドロキシイソフタル酸、４−クロロカルボニルオキシイソフタル酸、５−ヒドロキシフタル酸、５−クロロカルボニルオキシフタル酸、トリメシン酸トリクロリド、シアヌル酸クロリド等である。これらの分岐化剤は、単独で使用してもよく、また、複数の分岐化材を併用してもよい。
【０１６０】
なお、一般式（１６）で表されるジオール及び一般式（１７）で表されるジオール以外に共重合の単量体として使用されるジオールとしては、ビス（４−ヒドロキシフェニル）メタン、ビス（２−メチル−４−ヒドロキシフェニル）メタン、ビス（３−メチル−４−ヒドロキシフェニル）メタン、１，１−ビス（４−ヒドロキシフェニル）エタン、１，２−ビス（４−ヒドロキシフェニル）エタン、ビス（４−ヒドロキシフェニル）フェニルメタン、ビス（４−ヒドロキシフェニル）ジフェニルメタン、１，１−ビス（４−ヒドロキシフェニル）−１−フェニルエタン、１，３−ビス（４−ヒドロキシフェニル）−１，１−ジメチルプロパン、２，２−ビス（４−ヒドロキシフェニル）プロパン、２−（４−ヒドロキシフェニル）−２−（３−ヒドロキシフェニル）プロパン、１，１−ビス（４−ヒドロキシフェニル）−２−メチルプロパン、２，２−ビス（４−ヒドロキシフェニル）ブタン、１，１−ビス（４−ヒドロキシフェニル）−３−メチルブタン、２，２−ビス（４−ヒドロキシフェニル）ペンタン、２，２−ビス（４−ヒドロキシフェニル）−４−メチルペンタン、２，２−ビス（４−ヒドロキシフェニル）ヘキサン、４，４−ビス（４−ヒドロキシフェニル）ヘプタン、２，２−ビス（４−ヒドロキシフェニル）ノナン、ビス（３，５−ジメチル−４−ヒドロキシフェニル）メタン、２，２−ビス（３−メチル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔｅｒｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−フェニル−４−ヒドロキシフェニル）プロパン、２，２−ビス（３，５−ジメチル−４−ヒドロキシフェニル）プロパン、２，２−ビス（３−クロロ−４−ヒドロキシフェニル）プロパン、２，２−ビス（３，５−ジクロロ−４−ヒドロキシフェニル）プロパン、２，２−ビス（３−ブロモ−４−ヒドロキシフェニル）プロパン、２，２−ビス（３，５−ジブロモ−４−ヒドロキシフェニル）プロパン、２，２−ビス（４−ヒドロキシフェニル）ヘキサフルオロプロパン、１，１−ビス（４−ヒドロキシフェニル）シクロペンタン、１，１−ビス（４−ヒドロキシフェニル）シクロヘキサン、１，１−ビス（３−メチル−４−ヒドロキシフェニル）シクロヘキサン、１，１−ビス（３，５−ジメチル−４−ヒドロキシフェニル）シクロヘキサン、１，１−ビス（３，５−ジクロロ−４−ヒドロキシフェニル）シクロヘキサン、１，１−ビス（４−ヒドロキシフェニル）−３，３，５−トリメチルシクロヘキサン、１，１−ビス（４−ヒドロキシフェニル）シクロヘプタン、２，２−ビス（４−ヒドロキシフェニル）ノルボルナン、２，２−ビス（４−ヒドロキシフェニル）アダマンタン、４，４’−ジヒドロキシジフェニルエーテル、４，４’−ジヒドロキシ−３，３’−ジメチルジフェニルエーテル、エチレングリコールビス（４−ヒドロキシフェニル）エーテル、１，３−ビス（４−ヒドロキシフェノキシ）ベンゼン、１，４−ビス（３−ヒドロキシフェノキシ）ベンゼン、４，４’−ジヒドロキシジフェニルスルフィド、３，３’−ジメチル−４，４’−ジヒドロキシジフェニルスルフィド、３，３’，５，５’−テトラメチル−４，４’−ジヒドロキシフェニルスルフィド、４，４’−ジヒドロキシジフェニルスルホキシド、３，３’−ジメチル−４，４’−ジヒドロキシフェニルスルホキシド、４，４’−ジヒドロキシジフェニルスルホン、３，３’−ジメチル−４，４’−ジヒドロキシジフェニルスルホン、３，３’−ジフェニル−４，４’−ジヒドロキシジフェニルスルホン、３，３’−ジクロロ−４，４’−ジヒドロキシジフェニルスルホン、ビス（４−ヒドロキシフェニル）ケトン、ビス（３−メチル−４−ヒドロキシフェニル）ケトン、３，３，３’，３’−テトラメチル−６，６’−ジヒドロキシスピロビインダン、３，３’，４，４’−テトラヒドロ−４，４，４’，４’−テトラメチル−２，２’−スピロビ（２Ｈ−１−ベンゾピラン）−７，７’−ジオール、トランス−２，３−ビス（４−ヒドロキシフェニル）−２−ブテン、９，９−ビス（４−ヒドロキシフェニル）フルオレン、９，９−ビス（４−ヒドロキシフェニル）キサンテン、１，６−ビス（４−ヒドロキシフェニル）−１，６−ヘキサンジオン、α，α，α’，α’−テトラメチル−α，α’−ビス（４−ヒドロキシフェニル）−ｐ−キシレン、α，α，α’，α’−テトラメチル−α，α’−ビス（４−ヒドロキシフェニル）−ｍ−キシレン、２，６−ジヒドロキシベンゾ−ｐ−ジオキサン、２，６−ジヒドロキシチアントレン、２，７−ジヒドロキシフェノキサチイン、９，１０−ジメチル−２，７−ジヒドロキシフェナジン、３，６−ジヒドロキシジベンゾフラン、３，６−ジヒドロキシジベンゾチオフェン、４，４’−ジヒドロキシビフェニル、１，４−ジヒドロキシナフタレン、２，７−ジヒドロキシピレン、ハイドロキノン、ノゾルシン、４−ヒドロキシフェニル−４−ヒドロキシベンゾアート、エチレングリコール−ビス（４−ヒドロキシベンゾアート）、ジエチレングリコール−ビス（４−ヒドロキシベンゾアート）、トリエチレングリコール−ビス（４−ヒドロキシベンゾアート）、ｐ−フェニレン−ビス（４−ヒドロキシベンゾアート）、１，６−ビス（４−ヒドロキシベンゾイルオキシ）−１Ｈ，１Ｈ，６Ｈ，６Ｈ−パーフルオロヘキサン、１，４−ビス（４−ヒドロキシベンゾイルオキシ）−１Ｈ，１Ｈ，４Ｈ，４Ｈ−パーフルオロブタン、１，３−ビス（４−ヒドロキシフェニル）テトラメチルジシロキサン、及びフェノール変性シリコーンオイル等が挙げられる。また、上記のジオールとして、２モルのジオールと１モルのイソフタロイルクロリド又はテレフタロイルクロリドとの反応により製造されるエステル結合を含む芳香族ジオール化合物も挙げることができる。
【０１６１】
以上のようにして得られたポリカーボネート樹脂は、重合反応中に使用した触媒及び酸化防止剤、未反応のジオール及び末端停止剤、重合反応中に発生した無機塩等の不純物を除去して使用される。これらの精製操作も、ポリカーボネート樹脂ハンドブック（日刊工業新聞社）等に記載されている公知の方法を使用できる。また、上述の方法に従って製造された芳香族ポリカーボネート樹脂には、必要に応じて酸化防止剤、光安定剤、熱安定剤、滑剤、及び可塑剤などの添加剤を加えることができる。
【０１６２】
次に、電子写真感光体の保護層に使用されるフィラーについて説明する。電子写真感光体の保護層にフィラーを含有させることによって、電子写真感光体の機械的な耐久性を向上させることができる。本発明の電子写真感光体に使用するフィラーとしては、有機物及び無機物のいずれも使用することができる。
【０１６３】
有機物のフィラーとしては、各種の樹脂微粒子が挙げられるが、好適な樹脂微粒子は、アクリル系、シリコーン系、フッ素系、ポリエチレン系、メラミン系等の樹脂微粒子である。特に、これらの樹脂微粒子の中でも架橋系の樹脂微粒子は、効果的に、電子写真感光体の耐摩耗性を高めることができる。
【０１６４】
無機物のフィラーとしては、金属酸化物の粒子が挙げられるが、好適な金属酸化物は、シリカ、酸化錫、酸化亜鉛、酸化チタン、アルミナ、ジルコニア、酸化インジウム、酸化アンチモン、酸化ビスマス、酸化カルシウム、アンチモンをドープした酸化錫、錫をドープした酸化インジウム等である。金属酸化物の硬度は、高いため、電子写真感光体に関する機械的な摩耗を非常に効果的に抑制することができる。また、金属酸化物は、オゾン及びＮＯｘも含めた帯電ハザードに対して劣化しないことから、帯電ハザードによる電子写真感光体表面の劣化を効果的に防止することができる。特に、近年、トナーに流動性を付与するために、トナーに対するシリカ又は酸化チタンのような金属酸化物の粒子の添加量が増加してきており、電子写真感光体の耐摩耗性が低下していたが、電子写真感光体の表面に同等の硬度を有する金属酸化物を含有させることにより、電子写真感光体の耐摩耗性の低下を大幅に軽減することができる。上記金属酸化物の粒子においては、α−アルミナは、非常に高い硬度を有し、熱的にも安定であり、優れた光透過性を有し、さらに、画像ボケを発生させにくいため、α−アルミナの粒子が有効に用いられる。
【０１６５】
これらのフィラーには、表面処理を施すことも可能であり、保護層におけるフィラーの分散性が向上することが期待できる。フィラーの表面処理は、シランカップリング剤、チタネート系カップリング剤、アルミニウム系カップリング剤、ジルコアルミネート系カップリング剤、及びシロキサン処理等のような公知の表面処理剤、及び公知の処理方法を用いて行うことができる。
【０１６６】
これらのフィラーの平均一次粒径は、好ましくは、０．０１μｍ以上０．９μｍ以下であり、より好ましくは、０．１μｍ以上０．６μｍ以下である。フィラーの平均一次粒径が、０．０１μｍより小さい場合には、フィラーの凝集が増加したり、電子写真感光体の光透過性が低下したり、電子写真感光体の耐摩耗性が低減したりすることがある。一方、フィラーの平均一次粒径が、０．９μｍより大きい場合には、電子写真感光体の表面の耐傷性が低下すること、及び画像の解像度の低下を引き起こすことがある。
【０１６７】
保護層におけるフィラーの含有量は、ポリカーボネート樹脂に対して、好ましくは、１体積％以上１５体積％以下であり、より好ましくは、２体積％以上１０体積％以下である。保護層におけるフィラーの含有量が、１体積％よりも少ない場合には、電子写真感光体の耐摩耗性を向上させる効果が低減する。一方、保護層におけるフィラーの含有量が、１５体積％よりも多い場合には、フィラーの粒子の凝集に起因する、電子写真感光体の光透過性の低下、画像における解像度の低下、電子写真感光体の耐傷性の低下、及び電子写真感光体における残留電位の増加を引き起こすことがある。
【０１６８】
さらに、フィラーの分散性を向上させるため、及びフィラーの添加に起因する電子写真感光体の残留電位を低減させるために、保護層にポリカルボン酸を含有させることが有用である。保護層に含有させるポリカルボン酸としては、炭化水素を主要な構造として含み複数のカルボキシル基を有する全ての化合物を使用することができ、周知の有機脂肪酸及び高酸価樹脂などを用いることができる。
【０１６９】
有機脂肪酸としては、例えば、ラウリン酸、ステアリン酸、アラキジン酸、ベヘン酸、アジピン酸、オレイン酸、マレイン酸、無水マレイン酸、サリチル酸、フタル酸、イソフタル酸、テレフタル酸、及びピロメリト酸などのような飽和脂肪酸、不飽和脂肪酸、及び芳香族カルボン酸、並びにそれらの混合物が挙げられる。
【０１７０】
高酸価樹脂としては、例えば、飽和ポリエステル、不飽和ポリエステル、末端カルボン酸不飽和ポリエステル、アクリル酸、メタクリル酸、アクリル酸エステル、メタクリル酸エステル、スチレン−アクリル酸共重合体、スチレン−アクリル酸−アクリル酸エステル共重合体、スチレン−メタクリル酸共重合体、スチレン−メタクリル酸−アクリル酸エステル共重合体、スチレン−マレイン酸共重合体、及びスチレン−マレイン酸などのような飽和又は不飽和の炭化水素の基本骨格及び少なくとも一つ以上のカルボキシル基を含むオリゴマー、単独重合体、及び共重合体が挙げられる。
【０１７１】
上記のポリカルボン酸による効果は、特にフィラーとして金属酸化物を用いたときに高く、さらに、ポリカルボン酸は、塩基性の金属酸化物のフィラーに対して特に有効である。これらのポリカルボン酸の中でも、ＢＹＫケミー製のポリカルボン酸系湿潤分散剤である「ＢＹＫ−Ｐ１０４」が、高い効果を示し、好適に用いられる。
【０１７２】
通常、有機ポリマー中に無機物である金属酸化物のフィラーを分散させると、フィラーが凝集し、フィラーを十分に分散させることが困難である。しかしながら、有機ポリマーにポリカルボン酸を含有させると、ポリカルボン酸のカルボン酸の部位は、金属酸化物の表面に吸着し、ポリカルボン酸の炭化水素の部位は、バインダー樹脂及び有機溶剤との親和性を維持し、その結果、有機ポリマーの金属酸化物の表面に対する塗れ性を向上させることができる。また、ポリカルボン酸のカルボン酸の部位が、金属酸化物の表面に吸着されることによって、金属酸化物の粒子に立体障害が付与され、金属酸化物の粒子同士の相互作用が軽減されて、金属酸化物粒子の分散の安定性が向上する。さらに、金属酸化物の粒子は、表面に極性基を有するため、金属酸化物を電子写真感光体に含有させると、電子写真感光体の残留電位を著しく上昇させるが、高酸価のポリカルボン酸が、金属酸化物の粒子の極性基に吸着されることにより、電子写真感光体の残留電位を低減することができる。
【０１７３】
保護層におけるポリカルボン酸の添加量は、保護層に添加されたフィラーの重量に対して、好ましくは、０．１重量％以上５重量％以下であり、より好ましくは、０．５重量％以上２重量％以下である。フィラーに対するポリカルボン酸の添加量が、０．１重量％よりも少ない場合には、フィラーの分散安定性及び電子写真感光体の残留電位の低減に対するポリカルボン酸の効果が低減する。一方、フィラーに対するポリカルボン酸の添加量が、５重量％よりも多い場合には、画像ボケが増大することがある。
【０１７４】
ポリカルボン酸は、保護層の塗工液に含有されていればよいが、特に、フィラーを分散させる過程でポリカルボン酸を添加することが好ましい。これにより、フィラーの分散の効率を大幅に向上させることができ、フィラーの分散の安定性、フィラーの凝集の抑制、及び電子写真感光体の残留電位の低減に対するポリカルボン酸の効果が十分に発揮される。
【０１７５】
なお、保護層を形成する方法としては、浸漬塗工法、スプレーコート、ビートコート、ノズルコート、スピナーコート、及びリングコート等の公知の方法を用いることができるが、均一な塗膜を得るために、スプレーコートがより好ましい。
【０１７６】
一方、保護層に接すると共に保護層よりも導電性支持体側に形成される電荷輸送層は、低分子電荷輸送物質を含むことが好ましい。保護層が、上記の高分子のポリカーボネート樹脂を含み、保護層に接する電荷輸送層が、低分子電荷輸送物質を含む場合には、低分子電荷輸送物質が、電荷輸送層から保護層内へ浸透しやすい。このため、保護層への電荷の注入効率が向上して、電子写真感光体の残留電位を低減することができ、電子写真感光体の感度の低下を抑制することができる。
【０１７７】
上記のポリカーボネート樹脂を含む保護層を有する本発明の電子写真感光体において、上記の低分子電荷輸送物質としては、正孔輸送物質及び電子輸送物質が挙げられる。
【０１７８】
電子輸送物質としては、例えば、クロルアニル、ブロモアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ［１，２−ｂ］チオフェン−４−オン、１，３，７−トリニトロジベンゾチオフェン−５，５−ジオキシド、及びジフェノキノン誘導体などの電子受容性物質が挙げられる。
【０１７９】
また、正孔輸送物質としては、ポリ−Ｎ−ビニルカルバゾール及びその誘導体、ポリ−γ−カルバゾリルエチルグルタマート及びその誘導体、ピレン−ホルムアルデヒド縮合物及びその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体等、ビススチルベン誘導体、並びにエナミン誘導体等が挙げられる。
【０１８０】
また、上記の低分子電荷輸送物質は、単独で用いてもよく、二種類以上の低分子化合物の混合物を用いることもできる。
【０１８１】
また、保護層に接する電荷輸送層が、正孔輸送物質である低分子電荷輸送物質を含む場合には、保護層に含まれる上記のポリカーボネート樹脂の酸化電位、及び電荷輸送層に含まれる低分子電荷輸送物質の酸化電位が、
（低分子電荷輸送物質の酸化電位）−（ポリカーボネート樹脂の酸化電位）≧−０．２
の関係を満たすことが望ましい。
【０１８２】
このため、正孔輸送物質である低分子電荷輸送物質として、一般式（２２）
【０１８３】
【化６０】
2005099220.tif 000042
で表されるスチルベン化合物を用いることが好ましい。ここで、ｎは、０又は１の整数であり、Ｒ１は、水素原子、アルキル基、及び置換又は無置換のフェニル基からなる群より選択される基であり、Ａｒ１は、置換又は無置換のアリール基であり、Ｒ５は、炭素数１以上４以下のアルキル基、及び置換又は無置換の芳香環基からなる群より選択される基であり、Ａは、９−アントリル基、置換又は無置換のカルバゾリル基、
【０１８４】
【化６１】
2005099220.tif 000043
及び
【０１８５】
【化６２】
2005099220.tif 000044
からなる群より選択される基であり、ここで、ｍは、１以上３以下の整数であり、ｍ個のＲ２は、水素原子、アルキル基、アルコキシ基、ハロゲン原子、及び
【０１８６】
【化６３】
2005099220.tif 000045
からなる群より独立に選択される基であり、Ｒ３及びＲ４のそれぞれは、互いに独立に選択される、置換又は無置換の芳香環基であり、また、Ｒ３及びＲ４は、共同で環を形成してもよく、ｎが０である場合には、Ａ及びＲ１は、共同で環を形成してもよい。
【０１８７】
ここで、アルキル基としては、メチル基、エチル基、プロピル基、ブチル基、イソブチル基、ｓｅｃ−ブチル基、ｔｅｒｔ−ブチル基などを挙げることができる。
【０１８８】
また、アルコキシ基としては、上述のアルキル基及び酸素原子からなるアルコキシ基である。
【０１８９】
また、アリール基としては、フェニル基及びトリル基が挙げられ、芳香環基としては、上記のアリール基に加えて、ピリジン、キノリン、チオフェン、フラン、オキサゾール、オキサジアゾール、及びカルバゾールなど芳香族複素環化合物の一価基が挙げられる。
【０１９０】
また、ハロゲン原子としては、フッ素原子、塩素原子、臭素原子、ヨウ素原子が挙げられる。
【０１９１】
また、アリール基を含む芳香環基の置換基としては、上記のアルキル基、上記のアルコキシ基、上記のハロゲン原子、及び上記のアリール基に加えて、ピロリジン、ピペリジン、及びピペラジンなどの複素環化合物の一価基などが挙げられる。
【０１９２】
上記のスチルベン化合物としては、例えば、４−ジフェニルアミノスチルベン、４−ジベンジルアミノスチルベン、４−ジトリルアミノスチルベン、１−（４−ジフェニルアミノスチリル）ナフタレン、１−（４−ジフェニルアミノスチリル）ナフタレン、４’−ジフェニルアミノ−α−フェニルスチルベン、４’−ビス（４−メチルフェニル）アミノ−α−フェニルスチルベンなどが挙げられる。
【０１９３】
このようなスチルベン化合物は、高い正孔移動度を有するため、電子写真感光体の残留電位の上昇及び電子写真感光体の感度の劣化を効果的に低減させ、また、高い安定性を有する。
【０１９４】
上述のように、低分子電荷輸送物質は、電荷輸送層から保護層内へ浸透しやすいため、上式の関係を満たさない場合には、電荷輸送層から保護層への電荷の注入効率が、大きく低下すると共に、浸透した低分子電荷輸送物質が、保護層内で電荷をトラップし、電子写真感光体における著しい残留電位の上昇を引き起こす場合がある。
【０１９５】
さらに、電荷輸送層から保護層へ低分子電荷輸送物質が浸透することを期待する代わりに、保護層に予め低分子電荷輸送物質を含有させることもできる。この場合には、保護層における低分子電荷輸送物質の含有量は、保護層に含有されるポリカーボネート樹脂に対して、好ましくは１００重量％以下であり、より好ましくは、５０重量％以下であり、さらに好ましくは、２０重量％以下である。保護層が、低分子電荷輸送物質を過剰に含有すると、画像ボケが増加する場合がある。
【０１９６】
また、保護層は、画像ボケをさらに抑制するために、少なくとも一つの、置換又は無置換のアルキルアミノ基を有する化合物を含有してもよい。本発明の感光層における保護層に含有されるアルキルアミノ基を有する化合物としては、以下の一般式で表される化合物が挙げられる。
【０１９７】
【化６４】
2005099220.tif 000046
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｎは、１以上４以下の整数である。Ａｒは、置換又は無置換の芳香環基である。
【０１９８】
【化６５】
2005099220.tif 000047
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌ、ｍ、及びｎのそれぞれは、独立に選択される、０以上３以下の整数であるが、ｌ、ｍ、及びｎの全てが、０であることはない。Ａｒ１、Ａｒ２、及びＡｒ３は、独立に選択される、置換又は無置換の芳香環基であり、Ａｒ１及びＡｒ２、Ａｒ２及びＡｒ３、並びにＡｒ３及びＡｒ１のそれぞれは、共同で窒素原子を含む複素環を形成してもよい。
【０１９９】
【化６６】
2005099220.tif 000048
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｋ、ｌ、ｍ、及びｎのそれぞれは、独立に選択される、０以上３以下の整数であるが、ｋ、ｌ、ｍ、及びｎの全てが、０であることはない。Ａｒ１、Ａｒ２、Ａｒ３、及びＡｒ４は、独立に選択される、置換又は無置換の芳香環基であり、Ａｒ１及びＡｒ２、Ａｒ１及びＡｒ４、並びにＡｒ３及びＡｒ４のそれぞれは、共同で環を形成してもよい。
【０２００】
【化６７】
2005099220.tif 000049
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｋ、ｌ、ｍ、及びｎのそれぞれは、独立に選択される、０以上３以下の整数であるが、ｋ、ｌ、ｍ、及びｎの全てが、０であることはない。Ａｒ１、Ａｒ２、Ａｒ３、及びＡｒ４は、独立に選択される、置換又は無置換の芳香環基であり、Ａｒ１及びＡｒ２、Ａｒ１及びＡｒ３、並びにＡｒ３及びＡｒ４のそれぞれは、共同で環を形成してもよい。
【０２０１】
【化６８】
2005099220.tif 000050
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｋ、ｌ、ｍ、及びｎのそれぞれは、独立に選択される、０以上３以下の整数であるが、ｋ、ｌ、ｍ、及びｎの全てが、０であることはない。Ａｒ１、Ａｒ２、Ａｒ３、及びＡｒ４は、独立に選択される、置換又は無置換の芳香環基であり、Ａｒ１及びＡｒ２、Ａｒ１及びＡｒ３、並びにＡｒ１及びＡｒ４のそれぞれは、共同で環を形成してもよい。Ｘは、メチレン基、シクロヘキシリデン基、酸素原子、及び硫黄原子からなる群より選択される二価基又は原子である。
【０２０２】
【化６９】
2005099220.tif 000051
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌ及びｍのそれぞれは、独立に選択される、０以上３以下の整数であるが、ｌ及びｍの両方が、０であることはない。Ａｒ１、Ａｒ２、及びＡｒ３は、独立に選択される、置換又は無置換の芳香環基であり、Ａｒ１及びＡｒ２、並びにＡｒ１及びＡｒ３のそれぞれは、共同で環を形成してもよい。ｎは、１以上４以下の整数である。
【０２０３】
【化７０】
2005099220.tif 000052
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｍ及びｎのそれぞれは、独立に選択される、０以上３以下の整数であるが、ｍ及びｎの両方が、０であることはない。Ｒ３及びＲ４のそれぞれは、水素原子、置換又は無置換の炭素数１以上１１以下のアルキル基、及び置換又は無置換の芳香環基からなる群より独立に選択される基であり、Ａｒ１及びＡｒ２は、独立に選択される、置換又は無置換の芳香環基であるが、Ａｒ１、Ａｒ２、Ｒ３、及びＲ４のいずれか一つは、芳香族複素環基である。
【０２０４】
【化７１】
2005099220.tif 000053
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｍ及びｎのそれぞれは、独立に選択される、０以上３以下の整数であるが、ｍ及びｎの両方が、０であることはない。Ｒ３は、水素原子、置換又は無置換の炭素数１以上１１以下のアルキル基、及び置換又は無置換の芳香環基からなる群より選択される基である。Ａｒ１、Ａｒ２、Ａｒ３、Ａｒ４、及びＡｒ５のそれぞれは、独立に選択される、置換又は無置換の芳香環基であり、Ａｒ１及びＡｒ２、並びにＡｒ１及びＡｒ３のそれぞれは、共同で窒素原子を含む複素環を形成してもよい。
【０２０５】
【化７２】
2005099220.tif 000054
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｍ及びｎのそれぞれは、独立に選択される、０以上３以下の整数であるが、ｍ及びｎの両方が、０であることはない。Ａｒ１、Ａｒ２、Ａｒ３、Ａｒ４、及びＡｒ５のそれぞれは、独立に選択される、置換又は無置換の芳香環基であり、Ａｒ１及びＡｒ２、並びにＡｒ１及びＡｒ３のそれぞれは、共同で窒素原子を含む複素環を形成してもよい。
【０２０６】
【化７３】
2005099220.tif 000055
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｎは、１以上３以下の整数である。Ａｒ１、Ａｒ２、Ａｒ３、及びＡｒ４のそれぞれは、独立に選択される、置換又は無置換の芳香環基であり、Ａｒ１及びＡｒ２、並びにＡｒ１及びＡｒ３のそれぞれは、共同で窒素原子を含む複素環を形成してもよい。
【０２０７】
【化７４】
2005099220.tif 000056
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌは、１以上３以下の整数である。Ａｒ１及びＡｒ２のそれぞれは、独立に選択される、置換又は無置換の芳香環基である。Ｒ３及びＲ４のそれぞれは、水素原子、置換又は無置換の炭素数１以上４以下のアルキル基、置換又は無置換の芳香環基、及び
【０２０８】
【化７５】
2005099220.tif 000057
で表される基からなる群より独立に選択される基であり、上記の基において、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよく、ｍ及びｎのそれぞれは、独立に選択される、０以上３以下の整数であり、Ｒ５及びＲ６のそれぞれは、水素原子、置換又は無置換の炭素数１以上４以下のアルキル基、及び置換又は無置換の芳香環基からなる群より独立に選択される基である。Ｒ３及びＲ４、Ｒ５及びＲ６、並びにＡｒ１及びＡｒ２のそれぞれは、共同で環を形成してもよい。
【０２０９】
【化７６】
2005099220.tif 000058
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌは、１以上３以下の整数である。Ａｒ１及びＡｒ２のそれぞれは、独立に選択される、置換又は無置換の芳香環基である。Ｒ３及びＲ４のそれぞれは、水素原子、置換又は無置換の炭素数１以上４以下のアルキル基、置換又は無置換の芳香環基、及び
【０２１０】
【化７７】
2005099220.tif 000059
で表される基からなる群より独立に選択される基であり、上記の基において、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよく、ｍ及びｎのそれぞれは、独立に選択される、０以上３以下の整数であり、Ｒ５及びＲ６のそれぞれは、水素原子、置換又は無置換の炭素数１以上４以下のアルキル基、及び置換又は無置換の芳香環基からなる群より独立に選択される基であるが、Ｒ３及びＲ４の両方が、水素原子であることはない。Ｒ３及びＲ４、Ｒ５及びＲ６、並びにＡｒ１及びＡｒ２のそれぞれは、共同で環を形成してもよい。
【０２１１】
【化７８】
2005099220.tif 000060
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ｒ３及びＲ４のそれぞれは、置換又は無置換の炭素数１以上４以下のアルキル基、及び置換又は無置換の芳香環基からなる群より独立に選択される基である。Ｒ５、Ｒ６、及びＲ７のそれぞれは、水素原子、置換又は無置換の炭素数１以上４以下のアルキル基、及び置換又は無置換の芳香環基からなる群より独立に選択される基である。Ａｒ１及びＡｒ２のそれぞれは、独立に選択される、置換又は無置換の芳香環基である。Ｒ３及びＲ４、並びにＡｒ２及びＲ４のそれぞれは、共同で窒素原子を含む複素環を形成してもよい。Ａｒ１及びＲ５は、共同で環を形成してもよい。ｌは、１以上３以下の整数であり、ｍは、０以上３以下の整数であり、ｎは、０又は１の整数である。
【０２１２】
【化７９】
2005099220.tif 000061
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ｒ３及びＲ４のそれぞれは、置換又は無置換の炭素数１以上４以下のアルキル基、及び置換又は無置換の芳香環基からなる群より独立に選択される基である。Ｒ５、Ｒ６、及びＲ７のそれぞれは、水素原子、置換又は無置換の炭素数１以上４以下のアルキル基、及び置換又は無置換の芳香環基からなる群より独立に選択される基である。Ａｒ１及びＡｒ２のそれぞれは、独立に選択される、置換又は無置換の芳香環基である。Ｒ３及びＲ４、並びにＡｒ２及びＲ４のそれぞれは、共同で窒素原子を含む複素環を形成してもよい。Ａｒ１及びＲ５は、共同で環を形成してもよい。ｌは、１以上３以下の整数であり、ｍは、０以上３以下の整数であり、ｎは、０又は１の整数である。
【０２１３】
【化８０】
2005099220.tif 000062
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌ及びｍのそれぞれは、独立に選択される、０以上３以下の整数であるが、ｌ及びｍの両方が、０であることはない。Ｒ３は、置換又は無置換の炭素数１以上４以下のアルキル基、及び置換又は無置換の芳香環基からなる群より選択される基である。Ｒ４は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ａｒ１及びＲ４、Ａｒ２及びＲ３、並びに二つのＡｒ２のそれぞれは、共同で環を形成してもよい。ｎは、０又は１の整数である。
【０２１４】
【化８１】
2005099220.tif 000063
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｌ及びｍのそれぞれは、独立に選択される、０以上３以下の整数であるが、ｌ及びｍの両方が、０であることはない。Ｒ３は、置換又は無置換の炭素数１以上４以下のアルキル基、及び置換又は無置換の芳香環基からなる群より選択される基である。Ｒ４は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ａｒ１及びＲ４、Ａｒ２及びＲ３、並びに二つのＡｒ２のそれぞれは、共同で環を形成してもよい。ｎは、０又は１の整数である。
【０２１５】
【化８２】
2005099220.tif 000064
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｋ、ｌ、及びｍのそれぞれは、独立に選択される、０以上３以下の整数であるが、ｋ、ｌ、及びｍの全てが、０であることはない。Ｒ３は、置換又は無置換の炭素数１以上４以下のアルキル基、及び置換又は無置換の芳香環基からなる群より選択される基である。Ｒ４は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ａｒ１及びＲ４、Ａｒ２及びＲ３、並びに二つのＡｒ２のそれぞれは、共同で環を形成してもよい。ｎは、０又は１の整数である。
【０２１６】
【化８３】
2005099220.tif 000065
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。ｋ、ｌ、及びｍのそれぞれは、独立に選択される、０以上３以下の整数であるが、ｋ、ｌ、及びｍの全てが、０であることはない。Ｒ３は、置換又は無置換の炭素数１以上４以下のアルキル基、及び置換又は無置換の芳香環基からなる群より選択される基である。Ｒ４は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ａｒ１及びＲ４、Ａｒ２及びＲ３、並びに二つのＡｒ２のそれぞれは、共同で環を形成してもよい。ｎは、０又は１の整数である。
【０２１７】
【化８４】
2005099220.tif 000066
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ｒ３及びＲ４のそれぞれは、置換又は無置換の炭素数１以上４以下のアルキル基、及び置換又は無置換の芳香環基からなる群より独立に選択される基である。Ｒ５は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ｒ３及びＲ４、並びにＡｒ１及びＲ４のそれぞれは、共同で窒素原子を含む複素環を形成してもよい。ｋ、ｌ、及びｍのそれぞれは、独立に選択される、０以上３以下の整数であるが、ｋ、ｌ、及びｍの全てが、０である場合には、Ｒ３及びＲ４のそれぞれは、独立に選択される、炭素数１以上４以下のアルキル基であり、Ｒ３及びＲ４は、互いに結合して、窒素原子を含む複素環を形成してもよい。ｎは、１又は２の整数である。
【０２１８】
【化８５】
2005099220.tif 000067
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ｒ３及びＲ４のそれぞれは、置換又は無置換の炭素数１以上４以下のアルキル基、及び置換又は無置換の芳香環基からなる群より独立に選択される基である。Ｒ５は、水素原子、置換又は無置換の炭素数１以上４以下のアルキル基、及び置換又は無置換の芳香環基からなる群より選択される基である。Ａｒ１及びＡｒ２のそれぞれは、独立に選択される、置換又は無置換の芳香環基である。Ｒ３及びＲ４、並びにＡｒ１及びＲ４のそれぞれは、共同で窒素原子を含む複素環を形成してもよい。ｍは、０以上４以下の整数であるが、ｍが、０である場合には、Ｒ３及びＲ４のそれぞれは、独立に選択される、炭素数１以上４以下のアルキル基であり、Ｒ３及びＲ４は、互いに結合して、窒素原子を含む複素環を形成してもよい。ｎは、１又は２の整数である。
【０２１９】
【化８６】
2005099220.tif 000068
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ａｒは、置換又は無置換の芳香環基である。Ｒ３及びＲ４のそれぞれは、水素原子、置換又は無置換の炭素数１以上４以下のアルキル基、及び置換又は無置換の芳香環基からなる群より独立に選択される基である。ｌ、ｍ、及びｎのそれぞれは、独立に選択される、０以上３以下の整数であるが、ｌ、ｍ、及びｎの全てが、０であることはない。
【０２２０】
【化８７】
2005099220.tif 000069
ここで、Ｒ１及びＲ２のそれぞれは、独立に選択される、芳香環基置換又は無置換の炭素数１以上４以下のアルキル基であり、Ｒ１及びＲ２は、互いに結合して、窒素原子を含む複素環を形成してもよい。Ａｒ１、Ａｒ２、及びＡｒ３のそれぞれは、独立に選択される、置換又は無置換の芳香環基を表す。Ｒ３は、水素原子、置換又は無置換の炭素数１以上４以下のアルキル基、及び置換又は無置換の芳香環基からなる群より選択される基である。ｌ及びｍのそれぞれは、独立に選択される、０以上３以下の整数であるが、ｌ及びｍの両方が、０であることはない。ｎは、１以上３以下の整数である。
【０２２１】
【化８８】
2005099220.tif 000070
ここで、Ｒ１及びＲ２のそれぞれは、独立に選択される、芳香族炭化水素基置換又は無置換のアルキル基であり、Ｒ１及びＲ２は、互いに結合して、窒素原子を含む複素環を形成してもよい。Ａｒ１及びＡｒ２のそれぞれは、独立に選択される、置換又は無置換の芳香環基を表す。ｌ及びｍのそれぞれは、独立に選択される、０以上３以下の整数であるが、ｌ及びｍの両方が、０であることはない。ｎは、１又は２の整数である。
【０２２２】
【化８９】
2005099220.tif 000071
ここで、Ｒ１及びＲ２のそれぞれは、独立に選択される、芳香族炭化水素基置換又は無置換のアルキル基であり、Ｒ１及びＲ２は、互いに結合して、窒素原子を含む複素環を形成してもよい。Ａｒ１及びＡｒ２のそれぞれは、独立に選択される、置換又は無置換の芳香環基を表す。ｌ及びｍのそれぞれは、独立に選択される、０以上３以下の整数であるが、ｌ及びｍの両方が、０であることはない。ｎは、１又は２の整数である。
【０２２３】
【化９０】
2005099220.tif 000072
ここで、Ｒ１及びＲ２のそれぞれは、芳香族炭化水素基置換又は無置換のアルキル基、及び芳香族炭化水素基からなる群より独立に選択される基であるが、Ｒ１及びＲ２のいずれか一つは、置換又は無置換の芳香族炭化水素基であり、Ｒ１及びＲ２は、互いに結合して、窒素原子を含む置換又は無置換の複素環を形成してもよい。Ａｒは、置換又は無置換の芳香族炭化水素基である。
【０２２４】
上記のアルキルアミノ基を有する化合物の一般式におけるアルキル基としては、メチル基、エチル基、プロピル基、ブチル基、ペンチル基、ヘキシル基、ヘプチル基、オクチル基、ノニル基、デシル基、及びウンデカニル基などを挙げることができる。
【０２２５】
また、芳香族炭化水素基としては、ベンゼン、ビフェニル、ナフタレン、アントラセン、フルオレン、及びピレンなどの芳香族炭化水素の一価基が挙げられる。また、芳香環基は、上記の芳香族炭化水素の一価基に加えて、ピリジン、キノリン、チオフェン、フラン、オキサゾール、オキサジアゾール、及びカルバゾールなど芳香族複素環化合物の一価基が挙げられる。また、これらの芳香族炭化水素基を含む芳香環基の置換基としては、上記のアルキル基及び上記の芳香族炭化水素基に加えて、メトキシ基、エトキシ基、プロポキシ基、及びブトキシ基などのアルコキシ基、フッ素原子、塩素原子、臭素原子、及びヨウ素原子のハロゲン原子、及びピロリジン、ピペリジン、及びピペラジンなどの複素環化合物の一価基などが挙げられる。
【０２２６】
また、Ｒ１及びＲ２などが、互いに結合して、窒素原子を含む複素環を形成する場合に、その窒素原子を含む複素環の基としては、ピロリジノ基、ピペリジノ基、及びピペラジノ基などに芳香族炭化水素基が縮合した縮合複素環基を挙げることができる。
【０２２７】
次に、上述したアルキルアミノ基を有する化合物及び低分子電荷輸送物質の酸化電位、すなわち、第一酸化半波電位の測定方法を説明する。目的とする物質を、所定量のアセトニトリル及び過塩素酸テトラブチルアンモニウム、過塩素酸テトラエチルアンモニウム等の無関係塩（支持電解質）に加えて、溶解させ、被検液を調製する。この被検液を、ポーラログラフィー及びサイクリックボルタンメトリー等の公知の電気化学的分析手段（例えば、Ａ．Ｊ．Ｂａｒｄ，  Ｌ．Ｒ．Ｆａｕｌｋｎｅｒ“Ｅｌｅｃｔｒｏｃｈｅｍｉｃａｌ  Ｍｅｔｈｏｄｓ”Ｗｉｌｅｙ社１９８０年刊）により、目的とする物質の酸化電位を測定することができる。例えば、作用電極に滴下水銀電極、対極に白金及び金などのような貴金属、参照電極に飽和甘コウ電極（ＳＣＥ）を用い、ポテンショスタットを用いた電位走査法で測定することができる。
【０２２８】
上記のアルキルアミノ基を有する化合物が、保護層に含まれる場合には、保護層に含まれるポリカーボネート樹脂の酸化電位、及び上記のアルキルアミノ基を有する化合物の酸化電位は、
（アルキルアミノ基を有する化合物の酸化電位）−（ポリカーボネート樹脂の酸化電位）≧−０．２
の関係を満たすことが望ましい。
【０２２９】
保護層に含まれるポリカーボネート樹脂の酸化電位、及びアルキルアミノ基を有する化合物の酸化電位が、上式の関係を満たさない場合には、アルキルアミノ基を有する化合物が、保護層内で電荷をトラップし、電子写真感光体における著しい残留電位の上昇及び電子写真感光体の感度の低下を引き起こす場合がある。
【０２３０】
アルキルアミノ基を有する化合物を溶解又は分散させるために使用する溶剤としては、テトラヒドロフラン、ジオキサン、トルエン、ジクロロメタン、モノクロロベンゼン、ジクロロエタン、シクロヘキサノン、メチルエチルケトン、及びアセトンなどを使用することができる。ただし、アルキルアミノ基を有する化合物を保護層の塗工液に分散させる際には、粘度が高い溶剤を用いることが好ましいが、保護層の塗工液を塗布する際には、揮発性が高い溶剤を用いることが好ましい。これらの条件を満たす溶剤を用意できない場合には、二種類以上の、粘度が高い溶剤及び揮発性が高い溶剤を混合させて得られる溶剤を使用することができ、保護層におけるフィラーの分散性の向上、及び電子写真感光体の残留電位の低減に大きな効果を有する場合がある。
【０２３１】
アルキルアミノ基を有する化合物の具体例及びその酸化電位（Ｅｏｘ）を表１に示す。但し、本発明で使用されるアルキルアミノ基を有する化合物は、これらの表１に示す化合物に限定されない。
【０２３２】
【表１】
2005099220.tif 000073
【０２３３】
【表２】
2005099220.tif 000074
【０２３４】
【表３】
2005099220.tif 000075
【０２３５】
【表４】
2005099220.tif 000076
【０２３６】
【表５】
2005099220.tif 000077
【０２３７】
【表６】
2005099220.tif 000078
次に、本発明による画像形成装置及び画像形成方法について図４を用いて説明する。
【０２３８】
図４は、本発明による電子写真感光体を有する画像形成装置の概略図である。本発明による画像形成装置は、図４に示すように、電子写真感光体１、除電ランプ２、帯電ローラー３、画像露光部５、現像ユニット６、転写前チャージャー７、レジストローラー８、転写紙９、転写チャージャー１０、分離チャージャー１１、分離爪１２、クリーニング前チャージャー１３、ファーブラシ１４、及びクリーニングブラシ１５などを有する。
【０２３９】
電子写真感光体１は、図１、図２、又は図３に示すような本発明による電子写真感光体である。すなわち、電子写真感光体１の最表面に形成された保護層は、ポリカーボネート樹脂及びフィラーを含む。このポリカーボネート樹脂は、一般式（１）で表される構成単位を含み、さらに一般式（２）で表される構成単位及び／又は一般式（３）で表される構成単位を含む。また、ポリカーボネート樹脂のポリスチレン換算の重量平均分子量は、７万以上であり、一般式（１）で表される構成単位のモル、一般式（２）で表される構成単位のモル、及び一般式（３）で表される構成単位のモルの合計に対する一般式（１）で表される構成単位のモルの比は、０．１より大きく、０．７より小さい。図４に示す電子写真感光体１は、ドラム状の形状であるが、シート状又はエンドレスベルト状の形状であってもよい。
【０２４０】
次に、帯電チャージャー３、転写前チャージャー７、転写チャージャー１０、分離チャージャー１１、及びクリーニング前チャージャー１３などの帯電器によって電子写真感光体１を帯電させる。帯電手段としてのこれらの帯電器には、公知の、コロトロン、スコロトロン、固体帯電器（ソリッド・ステート・チャージャー）、及び帯電ローラー等が全て使用可能である。帯電器は、コロナ帯電等の非接触帯電方式、及びローラー又はブラシを用いた帯電器による接触帯電方式が一般的であり、本発明の画像形成装置においては、いずれの帯電方式も有効に使用することができる。
【０２４１】
特に、帯電ローラーは、コロトロン及びスコロトロン等に比べて、オゾンの発生量を大幅に低減することが可能であり、電子写真感光体１を繰り返し使用する際における電子写真感光体の帯電性の維持及び画質の劣化の防止に有効である。また、帯電ローラーは、電子写真感光体の表面の画像形成領域で電子写真感光体の表面に接触しないように、電子写真感光体に近接配置させて使用することが可能であり、画像の欠陥の防止に有効である。すなわち、近接配置させた帯電ローラーは、電子写真感光体の表面における画像形成領域で電子写真感光体の表面に接触しないため、電子写真感光体に残留したトナーなどによる帯電ローラーの汚染を軽減することができ、その結果、帯電ローラーによる電子写真感光体の表面の汚染もまた軽減することができる。これにより、電子写真感光体の表面の汚染によって起こる画像の欠陥を低減することができ、電子写真感光体の寿命を長くすることができる。
【０２４２】
図５（ａ）及び図５（ｂ）は、電子写真感光体１に近接配置させた帯電ローラー３を示す。電子写真感光体１に対し帯電ローラー３を近接配置させる方法としては、電子写真感光体１及び帯電ローラー３の間にギャップを形成するギャップ部材１７を用いて、図５（ａ）に示すように電子写真感光体１の非画像形成部にギャップ部材１７を形成したり、図５（ｂ）に示すように帯電ローラー３の両端部にギャップ部材１７を形成したりすることで可能となる。電子写真感光体１又は帯電ローラー３の表面からのギャップ部材１７の高さは、０〜２００μｍ、好ましくは１０〜１００μｍである。なお、電子写真感光体を帯電させる際には、帯電ローラーに交流成分を重畳させることも可能であり、帯電の安定性を維持する上で好ましい。
【０２４３】
次に、画像露光手段としての画像露光部５を用いて、均一に帯電された電子写真感光体１に静電潜像を形成する。画像露光部５及び除電ランプ２のような光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物の全般を用いることができる。これらの光源には、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。光源等は、光照射を併用した転写プロセス、除電プロセス、クリーニングプロセス、及び前露光などのプロセスにおいても用いられる。
【０２４４】
次に、現像手段としての現像ユニット６を用いて、電子写真感光体１上に形成された静電潜像を可視化する。現像ユニット６を用いた現像方式としては、乾式トナーを用いた一成分現像法、トナー及びキャリアを含む現像剤を用いた二成分現像法、及び湿式トナーを用いた湿式現像法等が挙げられる。画像露光部５を用いて電子写真感光体１を正（負）に帯電させ、画像の露光を行うと、電子写真感光体１の表面上には正（負）の静電潜像が形成される。この静電潜像を、負（正）極性のトナー（検電微粒子）で現像すれば、ポジ画像が得られ、また正（負）極性のトナーで現像すれば、ネガ画像が得られる。
【０２４５】
なお、フルカラー画像形成装置は、少なくとも、イエロー、マゼンタ、シアン、ブラックの４色に対応した現像ユニットを有しており、単一の電子写真感光体に４色の現像ユニットが近接配置された方式、単一の現像ユニットに４色のトナーが分別されて充填され、現像ユニット自体が４段階に回転することによって、４色のトナーによる現像を順次行うリボルバー方式、及び、４色のトナーが充填された各々４つのユニットに対し４つの電子写真感光体が配置されたタンデム方式等が挙げられる。
【０２４６】
次に、電子写真感光体１上で現像されたトナー像を、転写手段として一般に上述の帯電器を使用して、転写紙９に転写することができるが、帯電器に加えて転写チャージャー１０及び分離チャージャー１１を併用することが有効である。転写には、電子写真感光体１上で現像されたトナー像を、転写紙９に直接転写する直接転写方式を用いてもよいし、電子写真感光体１上のトナー像を、一度中間転写体に転写し、その後、中間転写体から転写紙９に転写する中間転写方式を用いることもできる。高画質の画像を得るためには、中間転写方式を用いることが好ましい。
【０２４７】
ここで、現像ユニット６を用いて電子写真感光体１上に現像されたトナーは、上述の転写手段によって転写紙９に転写されるが、全部のトナーが転写されるのではなく、トナーの一部は、電子写真感光体１上に残存する。このように電子写真感光体１上に残存するトナーは、クリーニング手段を使用するクリーニングプロセスによって除去される。電子写真感光体１の表面のクリーニングは、クリーニング手段として公知の、ファーブラシ１４若しくはクリーニングブラシ（クリーニングブレード）１５、又はそれらの両方を併用して行われる。また、電子写真感光体１の表面のクリーニングをより効率的に行うために、クリーニング手段としてクリーニング前チャージャー１３を用いてもよい。その他、電子写真感光体の表面のクリーニング方法としては、ウェブ方式及びマグネットブラシ方式等が挙げられるが、それぞれの方式を単独で使用してもよく、複数の方式を併用してもよい。
【０２４８】
次に、必要に応じて、電子写真感光体１上の潜像が、電子写真感光体１の表面を除電することによって取り除かれる。電子写真感光体１の表面の除電には、除電手段として、除電ランプ２及び除電チャージャーが用いられ、それぞれ、上記の光源及び上記の帯電器を利用することができる。
【０２４９】
その他、電子写真感光体に近接していない原稿読み取り、給紙、定着、及び排紙等のプロセスは、公知の方法を使用することができる。
【０２５０】
また、本発明に画像形成装置には、電子写真感光体の表面にステアリン酸亜鉛などの滑剤を付着させる（塗布する）装置（例えば、図４に示すステアリン酸亜鉛付着装置１６）を設けてもよく、高画質の画像を得るためには有効である。滑剤を電子写真感光体の表面に付着させることにより、電子写真感光体の表面エネルギーが低減され、それによって、電子写真感光体の表面に異物が付着することが防止され、電子写真感光体の表面のクリーニング性及びトナー像の転写性の向上が実現され、電子写真感光体の耐摩耗性の向上及び画像の高画質化に有効である。このような滑剤としては、ステアリン酸亜鉛等の金属石鹸類、及びフッ素含有樹脂微粒子など、滑性を付与する材料の全てを使用することができるが、ステアリン酸亜鉛が好ましい。電子写真感光体の表面に滑剤を塗布する方法としては、滑剤を電子写真感光体の表面に直接当接させる方法と、滑剤を現像剤と予め混合させておき、現像の際に電子写真感光体の表面に付着させる方法が知られている。本発明においては、いずれの方法も有効に使用することができる。
【０２５１】
上述の画像形成装置は、複写装置、ファクシミリ、又はプリンター内に固定して組み込まれてもよいが、電子写真装置用プロセスカートリッジの形で、これらの装置内に組み込まれてもよい。ここで、電子写真装置用プロセスカートリッジとは、電子写真感光体を内蔵し、他に必要に応じて、帯電装置、露光装置、現像装置、転写装置、クリーニング装置、及び除電装置などの装置を含む一つの部品である。この場合には、本発明による感光体を有する電子写真装置用プロセスカートリッジを、画像形成装置の本体に対して、自在に着脱することができる。
【０２５２】
ここで、本発明による電子写真装置用プロセスカートリッジを図６に示す。図６に示す電子写真装置用プロセスカートリッジは、上述したような、本発明による電子写真感光体を有する感光体ドラム１０１、感光体ドラムの電子写真感光体を帯電させる帯電手段としての帯電装置１０２、帯電装置１０２によって帯電された電子写真感光体を露光して静電潜像を形成する画像露光手段としての露光装置１０３、電子写真感光体に形成された静電潜像を、トナーを含む現像剤で現像する現像手段としての現像装置１０４、電子写真感光体上に現像されたトナー像を転写体１０５に転写する転写手段としての転写装置１０６、電子写真感光体上に残存したトナーを電子写真感光体の表面から除去するクリーニング手段としてのクリーニングブレード１０７を含む。すなわち、図６に示す本発明による電子写真装置用プロセスカートリッジは、本発明による電子写真感光体を、少なくとも帯電装置１０２、露光装置１０３、現像装置１０４、転写装置１０６、及びクリーニングブレード１０７を含む群より選択される少なくとも一つの装置と一体にして形成されている。
【実施例】
【０２５３】
（実施例１）
アルミニウムシリンダー上に、以下に示す組成を有する下引き層塗工液、電荷発生層塗工液、及び電荷輸送層塗工液を、浸漬塗工によって順次塗布し乾燥させ、３．５μｍの下引き層、０．２μｍの電荷発生層、及び２２μｍの電荷輸送層を形成した。さらに、電荷輸送層上に下記に示す組成の保護層塗工液を、スプレー塗工によって塗布し、乾燥させ、５μｍの保護層を形成して、電子写真感光体１を作製した。
【０２５４】
＜下引き層塗工液＞
二酸化チタン粉末：４００部
メラミン樹脂：６５部
アルキド樹脂：１２０部
２−ブタノン：４００部
＜電荷発生層塗工液＞
構造式
【０２５５】
【化９１】
2005099220.tif 000079
で表されるフルオレノン系ビスアゾ顔料：１２部
ポリビニルブチラール：５部
２−ブタノン：２００部
シクロヘキサノン：４００部
＜電荷輸送層塗工液＞
ポリカーボネート樹脂（Ｚポリカ、帝人化成製）：１０部
構造式
【０２５６】
【化９２】
2005099220.tif 000080
で表される低分子電荷輸送物質（酸化電位：０．７６Ｖ（ｖｓ．ＳＣＥ））：９部
テトラヒドロフラン：１００部
＜保護層塗工液＞
構造式
【０２５７】
【化９３】
2005099220.tif 000081
で表されるポリカーボネート樹脂（重量平均分子量：１９７８００、示差走査熱量測定から求めたガラス転移温度：１５８℃、酸化電位：０．７８Ｖ（ｖｓ．ＳＣＥ）、式中、括弧内の数字は、全構成単位のモルに対する各構成単位のモルの比を表わす、以下同じ）：２０部
α−アルミナ（スミコランダムＡＡ−０３、平均一次粒径：０．３μｍ、住友化学工業製）：５部
ポリカルボン酸（ＢＹＫ−Ｐ１０４、固形分５０％、ＢＹＫケミー製）：０．１５部
テトラヒドロフラン：５００部
シクロヘキサノン：１５０部
（実施例２）
実施例１において、保護層に含有されるポリカーボネート樹脂を、
構造式
【０２５８】
【化９４】
2005099220.tif 000082
で表されるポリカーボネート樹脂（重量平均分子量：１４０２００、ガラス転移温度：１７４℃、酸化電位：０．７８Ｖ（ｖｓ．ＳＣＥ））に変更した以外は、すべて実施例１と同様にして電子写真感光体２を作製した。
【０２５９】
（実施例３）
実施例１において、保護層に含有されるポリカーボネート樹脂を、
構造式
【０２６０】
【化９５】
2005099220.tif 000083
で表されるポリカーボネート樹脂（重量平均分子量１３７８００、ガラス転移温度：１４１℃、酸化電位：０．７８Ｖ（ｖｓ．ＳＣＥ））に変更した以外は、すべて実施例１と同様にして電子写真感光体３を作製した。
【０２６１】
（実施例４）
実施例１において、保護層に含有されるポリカーボネート樹脂を、    
構造式
【０２６２】
【化９６】
2005099220.tif 000084
で表されるポリカーボネート樹脂（重量平均分子量：１８５３００、ガラス転移温度：１６３℃、酸化電位：０．７８Ｖ（ｖｓ．ＳＣＥ））に変更した以外は、すべて実施例１と同様にして電子写真感光体４を作製した。
【０２６３】
（実施例５）
実施例１において、保護層に含有されるポリカーボネート樹脂を、
構造式
【０２６４】
【化９７】
2005099220.tif 000085
で表されるポリカーボネート樹脂（重量平均分子量：１３８１００、ガラス転移温度：１２８℃、酸化電位：０．７８Ｖ（ｖｓ．ＳＣＥ））：１５部
に変更し、さらに、
構造式
【０２６５】
【化９８】
2005099220.tif 000086
で表される低分子電荷輸送物質（酸化電位：０．７６Ｖ（ｖｓ．ＳＣＥ））：５部
を保護層に添加した以外は、すべて実施例１と同様にして電子写真感光体５を作製した。
【０２６６】
（実施例６）
実施例１において、保護層に含有される金属酸化物の粒子及びポリカルボン酸の添加量を、
α−アルミナ（スミコランダムＡＡ−０３、平均一次粒径：０．３μｍ、住友化学工業製）：２部
ポリカルボン酸（ＢＹＫ−Ｐ１０４、固形分５０％、ＢＹＫケミー製）：０．０５部
に変更した以外は、すべて実施例１と同様にして電子写真感光体６を作製した。
【０２６７】
（実施例７）
実施例１において、保護層に含有される金属酸化物の粒子及びポリカルボン酸の添加量を、
α−アルミナ（スミコランダムＡＡ−０３、平均一次粒径：０．３μｍ、住友化学工業製）：８部
ポリカルボン酸（ＢＹＫ−Ｐ１０４、固形分５０％、ＢＹＫケミー製）：０．２部
に変更した以外は、すべて実施例１と同様にして電子写真感光体７を作製した。
【０２６８】
（実施例８）
実施例１において、保護層に含有される金属酸化物の粒子を、
α−アルミナ（スミコランダムＡＡ−０５、平均一次粒径：０．５μｍ、住友化学工業製）：５部
に変更した以外は、すべて実施例１と同様にして電子写真感光体８を作製した。
【０２６９】
（実施例９）
実施例１において、保護層に含有される金属酸化物の粒子を、
シランカップリング処理を施したα−アルミナ（スミコランダムＡＡ−０３、平均一次粒径：０．３μｍ、住友化学工業製）：４部
に変更した以外は、すべて実施例１と同様にして電子写真感光体９を作製した。
【０２７０】
（実施例１０）
実施例１において、金属酸化物の粒子を、
シリコーン微粒子（トスパール１０５、平均一次粒径０．５μｍ、東芝シリコーン製）：９部
の微粒子に変更し、
保護層にポリカルボン酸を無添加とした
以外は、すべて実施例１と同様にして電子写真感光体１０を作製した。
【０２７１】
（実施例１１）
実施例１において、保護層に含有されるポリカーボネート樹脂の含有量を１９部に変更し、保護層に
表１に示すアルキルアミノ基を有する化合物Ｎｏ．８：１部
を添加した以外は、すべて実施例１と同様にして、電子写真感光体１１を作製した。
【０２７２】
（実施例１２）
実施例２において、保護層に含有されるポリカーボネート樹脂の含有量を１８部に変更し、保護層に
表１に示すアルキルアミノ基を有する化合物Ｎｏ．３２：２部
を添加した以外は、すべて実施例２と同様にして、電子写真感光体１２を作製した。
【０２７３】
（実施例１３）
アルミニウムシリンダー上に、以下に示す組成を有する下引き層塗工液、電荷発生層塗工液、及び電荷輸送層塗工液を、浸漬塗工によって順次塗布し乾燥させ、３．０μｍの下引き層、０．２μｍの電荷発生層、及び２２μｍの電荷輸送層を形成した。さらに、電荷輸送層上に下記に示す組成の保護層塗工液を、スプレー塗工によって塗布し、乾燥させ、５μｍの保護層を形成して、電子写真感光体１３を作製した。
【０２７４】
＜下引き層塗工液＞
二酸化チタン粉末：４００部
メラミン樹脂：６５部
アルキド樹脂：１２０部
２−ブタノン：４００部
＜電荷発生層塗工液＞
図７に示すＸ線回折スペクトルを有するチタニルフタロシアニン：８部
ポリビニルブチラール：５部
２−ブタノン：４００部
＜電荷輸送層塗工液＞
ポリカーボネート樹脂（Ｚポリカ、帝人化成製）：１０部
構造式
【０２７５】
【化９９】
2005099220.tif 000087
で表される低分子電荷輸送物質（酸化電位：０．７６Ｖ（ｖｓ．ＳＣＥ））：１０部
テトラヒドロフラン：１００部
＜保護層塗工液＞
構造式
【０２７６】
【化１００】
2005099220.tif 000088
で表されるポリカーボネート樹脂（重量平均分子量：１９７８００、示差走査熱量測定から求めたガラス転移温度：１５８℃、酸化電位：０．７８Ｖ（ｖｓ．ＳＣＥ））：２０部
α−アルミナ（スミコランダムＡＡ−０３、平均一次粒径：０．３μｍ、住友化学工業製）：３部
ポリカルボン酸（ＢＹＫ−Ｐ１０４、固形分５０％、ＢＹＫケミー製）：０．１部
テトラヒドロフラン：５００部
シクロヘキサノン：１５０部
（実施例１４）
実施例１３において、保護層に含有されるポリカーボネート樹脂の含有量を１８部に変更し、保護層に
表１に示すアルキルアミノ基を有する化合物Ｎｏ．３２：２部
を添加した以外は、すべて実施例１３と同様にして電子写真感光体１４を作製した。
【０２７７】
（実施例１５）
実施例１４において、保護層に含有されるアルキルアミノ基を有する化合物を、
表１に示すアルキルアミノ基を有する化合物Ｎｏ．２６：１．５部
に変更した以外は、すべて実施例１４と同様にして電子写真感光体１５を作製した。
【０２７８】
（比較例１）
実施例１において、保護層に含有されるポリカーボネート樹脂を、
構造式
【０２７９】
【化１０１】
2005099220.tif 000089
で表されるポリカーボネート樹脂（重量平均分子量：１２６０００、酸化電位：０．７８Ｖ（ｖｓ．ＳＣＥ））に変更した以外は、すべて実施例１と同様にして電子写真感光体１６を作製した。
【０２８０】
（比較例２）
実施例１において、保護層に含有されるポリカーボネート樹脂を、
構造式
【０２８１】
【化１０２】
2005099220.tif 000090
で表されるポリカーボネート樹脂（重量平均分子量：１５３７００、酸化電位：０．７８Ｖ（ｖｓ．ＳＣＥ））に変更した以外は、すべて実施例１と同様にして電子写真感光体１７を作製した。
【０２８２】
（比較例３）
比較例２において、保護層に含有されるポリカーボネート樹脂の含有量を１９部に変更し、保護層に
表１に示すアルキルアミノ基を有する化合物Ｎｏ．８：１部
を添加した以外は、すべて比較例２と同様にして電子写真感光体１８を作製した。
【０２８３】
（比較例４）
実施例１において、保護層に含有されるポリカーボネート樹脂を、
構造式
【０２８４】
【化１０３】
2005099220.tif 000091
で表されるポリカーボネート樹脂（重量平均分子量：１３９２００、ガラス転移温度：１８３℃、酸化電位：０．７８Ｖ（ｖｓ．ＳＣＥ））に変更した以外は、すべて実施例１と同様にして電子写真感光体１９を作製した。
【０２８５】
（比較例５）
比較例４において、保護層に含有されるポリカーボネート樹脂の含有量を１８部に変更し、保護層に
表１に示すアルキルアミノ基を有する化合物Ｎｏ．３２：２部
を添加した以外は、すべて比較例４と同様にして電子写真感光体２０を作製した。  
（比較例６）
実施例１において、保護層に含有されるポリカーボネート樹脂を、
構造式
【０２８６】
【化１０４】
2005099220.tif 000092
で表されるポリカーボネート樹脂（重量平均分子量：１７９２００、酸化電位：０．７８Ｖ（ｖｓ．ＳＣＥ））に変更した以外は、すべて実施例１と同様にして電子写真感光体２１を作製した。
【０２８７】
（比較例７）
実施例１において、保護層に含有されるポリカーボネート樹脂を、
構造式
【０２８８】
【化１０５】
2005099220.tif 000093
で表されるポリカーボネート樹脂（重量平均分子量：１６３９００、酸化電位：０．７８Ｖ（ｖｓ．ＳＣＥ））に変更した以外は、すべて実施例１と同様にして電子写真感光体２２を作製した。
【０２８９】
（比較例８）
実施例１において、保護層に含有されるポリカーボネート樹脂を、
ポリカーボネート樹脂（Ｚポリカ、重量平均分子量：１５１５００、帝人化成製）：１０部、及び
構造式
【０２９０】
【化１０６】
2005099220.tif 000094
で表される低分子電荷輸送物質（酸化電位：０．７６Ｖ（ｖｓ．ＳＣＥ））：１０部に変更した以外は、すべて実施例１と同様にして電子写真感光２３を作製した。
【０２９１】
（比較例９）
実施例１において、保護層に含有されるポリカーボネート樹脂の重量平均分子量を、６２５００に変更した以外は、すべて実施例１と同様にして電子写真感光体２４を作製した。
【０２９２】
（比較例１０）
実施例１において、保護層に含有されるα−アルミナ及びポリカルボン酸を無添加とした以外は、すべて実施例１と同様にして電子写真感光体２５を作製した。
【０２９３】
以上のようにして作製した電子写真感光体１〜２５を、電子写真装置用プロセスカートリッジに装着し、画像露光光源として６５５ｎｍの半導体レーザー（ＬＤ）を用いたリコー製ｉｍａｇｉｏＭＦ２２００改造機を用いて、暗部電位が−７００Ｖになるように印加電圧を設定し、明部電位の測定及び画像評価を行った。その後、連続して合計１０万枚の印刷を行い、明部電位の測定、画像評価及び摩耗量の評価を行った。さらに、１０万枚印刷後の電子写真感光体を高温高湿の環境（２７℃、８０％ＲＨ）に移し、画像評価を行った。結果を表２に示す。
【０２９４】
【表７】
2005099220.tif 000095
次に、新たな電子写真感光体１〜２５を、電子写真装置用プロセスカートリッジに装着し、画像露光光源として６５５ｎｍの半導体レーザー（ＬＤ）を用いたリコー製ＩＰＳｉＯｃｏｌｏｒ８０００試作機を用いて、印加電圧を−７５０Ｖに設定し、明部電位の測定及び画像評価を行った。その後、それらの電子写真感光体を濃度２０ｐｐｍのＮＯｘに１０時間曝露して電子写真感光体を加速劣化させた後、再度画像評価を行った。その後、それらの電子写真感光体を電子写真装置用プロセスカートリッジに装着し、画像露光光源として６５５ｎｍの半導体レーザー（ＬＤ）を用いたリコー製ＩＰＳｉＯｃｏｌｏｒ８０００試作機を用いて、印加電圧を−７５０Ｖに設定し、連続して合計４万枚の印刷を行い、摩耗量の測定及び高温高湿下（２７℃、８０％ＲＨ）での画像評価を行った。なお、電子写真感光体を、帯電ローラーの両端に５０μｍのギャップを形成し、さらに帯電ローラーに交流成分を重畳（Ｖｐｐ：約１．８ｋＶ、周波数：８５０Ｈｚ）させることによって帯電させた。また、トナーに対して０．１５重量部のステアリン酸亜鉛の粉末を添加した現像剤を用いた。結果を表３に示す。
【０２９５】
【表８】
2005099220.tif 000096
このように、電子写真感光体の保護層に単にポリカーボネート樹脂を用いても必ずしも耐摩耗性が向上するわけではない。
【０２９６】
しかしながら、上記一般式（１）で表される構成単位を含み、さらに上記一般式（２）及び／又は（３）で表される構成単位を含む、ポリカーボネート樹脂を電子写真感光体の保護層に用いた場合には、電子写真感光体の耐摩耗性を顕著に向上させると同時に、高温高湿においても高い画質の画像を得ることが可能になる。
【０２９７】
ただし、上記ポリカーボネート樹脂のポリスチレン換算の重量平均分子量が、７万以下の場合には、電子写真感光体の耐摩耗性が著しく低下するため、電子写真感光体の耐摩耗性を向上させるためには、上記ポリカーボネート樹脂のポリスチレン換算の重量平均分子量が、少なくとも７万以上であることが必要である。
【０２９８】
また、上記ポリカーボネート樹脂を構成する全ての構成単位のモルに対する一般式（１）で表される構成単位のモルの比ｋと上記ポリカーボネート樹脂を構成する全ての構成単位のモルに対する一般式（２）で表される構成単位のモル及び一般式（３）で表される構成単位のモルの合計の比ｊの比率によって、電子写真感光体の暗部電位の安定性及び耐摩耗性が影響を受け、ｋ及びｊが、０．１＜ｋ／（ｋ＋ｊ）＜０．７を満たすことによって、電子写真感光体の耐摩耗性を向上させると同時に、電子写真感光体の明部電位を安定化することができることが確認された。
【０２９９】
さらに、上記ポリカーボネート樹脂を保護層に含有させても、その保護層にフィラーが添加されていなければ、電子写真感光体の耐摩耗性は、十分ではなく、電子写真感光体の寿命を十分に長くすることができないことが確認された。これに対して、上記ポリカーボネート樹脂を含有する保護層にフィラーを添加すると、画像ボケを抑制することができると共に、電子写真感光体の耐摩耗性を大幅に改善させ、十分に長寿命の電子写真感光体を得ることができることが確認された。
【０３００】
また、上記ポリカーボネート樹脂及びフィラーに加えて、保護層にアルキルアミノ基を有する化合物をさらに添加することによって、ＮＯｘ曝露による電子写真感光体の加速劣化試験においても、画像ボケの発生を回避することが可能とであることが確認された。すなわち、上記ポリカーボネート樹脂、フィラー、及びアルキルアミノ基を有する化合物を組み合わせることにより、電子写真感光体の耐摩耗性を向上させると同時に、高温高湿下における画像ボケ及びＮＯｘ曝露による画像ボケの両方を抑制することが可能であることが確認された。
【０３０１】
以上のように、本発明の電子写真感光体によれば、電子写真感光体の耐摩耗性を向上させると同時に、画像のボケを抑制することが可能となった。特に、帯電生成物及び電子写真感光体の表面劣化物に起因する、高温高湿の環境において発生する画像ボケと、ＮＯｘ又はオゾンガスの吸着に起因する、酸化性ガスの存在下で発生する画像ボケの両方を同時に抑制することが可能となり、画質の安定性を顕著に向上させることが可能となった。その結果、電子写真感光体の耐摩耗性を向上させると同時に、十分長寿命の電子写真感光体を得ることが可能となった。
【０３０２】
以上、本発明の実施例を具体的に説明してきたが、本発明は、これらの実施例に限定されるものではなく、これら本発明の実施例を、本発明の主旨及び範囲を逸脱することなく、変更又は変形することができる。
【図面の簡単な説明】
【０３０３】
【図１】本発明による電子写真感光体の第一の構成例を示す図である。
【図２】本発明による電子写真感光体の第二の構成例を示す図である。
【図３】本発明による電子写真感光体の第三の構成例を示す図である。
【図４】本発明による電子写真感光体を有する画像形成装置の概略図である。
【図５】画像形成装置における電子写真感光体に近接配置させた帯電ローラーの概略図であり、（ａ）は、電子写真感光体の非画像形成部にギャップ部材を形成した場合を示し、（ｂ）は、帯電ローラーの両端部にギャップ部材を形成した場合を示す。
【図６】本発明による電子写真感光体を有する電子写真装置用プロセスカートリッジの概略図である。
【図７】実施例１３で使用したチタニルフタロシアニンのＸ線回折スペクトルを示す図である。
【符号の説明】
【０３０４】
１    電子写真感光体
２    除電ランプ
３    帯電ローラー
５    画像露光部
６    現像ユニット
７    転写前チャージャー
８    レジストローラー
９    転写紙
１０    転写チャージャー
１１    分離チャージャー
１２    分離爪
１３    クリーニング前チャージャー
１４    ファーブラシ
１５    クリーニングブラシ
１６    ステアリン酸亜鉛付着装置
１７    ギャップ部材
１０１    感光体ドラム
１０２    帯電装置
１０３    露光装置
１０４    現像装置
１０５    転写体
１０６    転写装置
１０７    クリーニングブレード
【図１】
2005099220.tif 000117
【図２】
2005099220.tif 000118
【図３】
2005099220.tif 000119
【図４】
2005099220.tif 000120
【図５】
2005099220.tif 000121
【図６】
2005099220.tif 000122
【図７】
2005099220.tif 000123